(57)【要約】    ０〜５０重量パーセント（重量％）未満の結晶化度を有し、かつ／または０．９３０グラム／立方センチメートル（ｇ／ｃｍ３）以下の密度を有する、ＥＢＣポリオレフィン化合物と、アルケニル官能性単環式オルガノシロキサン（「ケイ素系架橋助剤」）と、を含む、（電子ビーム）硬化性（ＥＢＣ）配合物。また、前記ＥＢＣ配合物に電子ビームを照射することによって調製した硬化ポリオレフィン生成物、前記ＥＢＣ配合物または硬化ポリオレフィン生成物の製造および使用方法、ならびに前記ＥＢＣ配合物または硬化ポリオレフィン生成物を含むか、またはそれらから製造された物品も含まれる。  【選択図】なし【特許請求の範囲】
【請求項１】
構成成分（Ａ）および（Ｂ）を含む（電子ビーム）硬化性（ＥＢＣ）配合物であって、
（Ａ）示差走査熱量測定法（ＤＳＣ）を使用する結晶化度試験法で測定した０〜５０重量パーセント（重量％）未満の結晶化度を有し、かつ／またはＡＳＴＭ  Ｄ７９２−１３、方法Ｂで測定した０．９３０グラム／立方センチメートル（ｇ／ｃｍ３）以下の密度を有する、（電子ビーム）硬化性（ＥＢＣ）ポリオレフィン化合物と、
（Ｂ）式（Ｉ）：［Ｒ１，Ｒ２ＳｉＯ２／２］ｎ（Ｉ）のアルケニル官能性単環式オルガノシロキサンであって、式中、下付き文字ｎは３以上の整数であり、各Ｒ１は独立して、（Ｃ２−Ｃ４）アルケニルまたはＨ２Ｃ＝Ｃ（Ｒ１ａ）−Ｃ（＝Ｏ）−Ｏ−（ＣＨ２）ｍ−であり、式中、Ｒ１ａはＨまたはメチルであり、下付き文字ｍは１〜４の整数であり、各Ｒ２は独立して、Ｈ、（Ｃ１−Ｃ４）アルキル、フェニル、またはＲ１である、アルケニル官能性単環式オルガノシロキサンと、を含み
（Ａ）は、構成成分（Ａ）および（Ｂ）の合計重量の５０．０〜９９．９９重量％であり、（Ｂ）は５０．０〜０．０１重量％であり、
ただし、前記ＥＢＣ配合物は、ホスファゼン塩基、５０重量％以上の結晶化度を有する半結晶性ポリオレフィン、および有機過酸化物の各々を含まない、ＥＢＣ配合物。
【請求項２】
前記（Ａ）ＥＢＣポリオレフィン化合物が、下記制限（ｉ）〜（ｘｖ）：（ｉ）示差走査熱量測定（ＤＳＣ）を使用する結晶化度試験法で測定した＞０〜５０．０重量％未満の結晶化度；（ｉｉ）ＡＳＴＭ  Ｄ７９２−１３、方法Ｂで測定した０．９３０ｇ／ｃｍ３以下の密度；（ｉｉｉ）（ｉ）および（ｉｉ）の両方；（ｉｖ）メルトインデックス試験法に従って測定した、１０分あたり０．１〜２０グラム（ｇ／１０分）のメルトインデックス（Ｉ２、１９０℃／２．１６ｋｇ荷重）、かつポリエチレンである；（ｖ）メルトフローレート試験法に従って測定した、０．５〜２０ｇ／１０分のメルトフローレート（ＭＦＲ）（２３０℃／２．１６ｋｇ荷重）、かつポリプロピレンである；（ｖｉ）モノモーダルな分子量分布（ＭＷＤ）；（ｖｉｉ）マルチモーダルなＭＷＤ；（ｖｉｉｉ）構成成分（Ａ）および（Ｂ）の合計重量が前記（電子ビーム）硬化性配合物の５０〜１００重量％である；（ｉｘ）前記（Ａ）ＥＢＣポリオレフィン化合物は、０．９１０〜０．９２５ｇ／ｃｍ３の密度を有する低密度ポリエチレン（ＬＤＰＥ）である；（ｘ）前記（Ａ）ＥＢＣポリオレフィン化合物は、０．９１０〜０．９２５ｇ／ｃｍ３の密度を有する線状低密度ポリエチレン（ＬＬＤＰＥ）である；（ｘｉ）前記（Ａ）ＥＢＣポリオレフィン化合物は、エチレン−プロピレンゴム（ＥＰＲ）、エチレン−１−ブテンゴム（ＥＢＲ）、およびエチレン−１−オクテンゴム（ＥＯＲ）から選択されるポリエチレンエラストマーである；（ｘｉｉ）前記（Ａ）ＥＢＣポリオレフィン化合物はエチレン／（Ｃ３−Ｃ２０）α−オレフィン）コポリマーである；（ｘｉｉｉ）前記（Ａ）ＥＢＣポリオレフィン化合物はエチレン−プロピレンコポリマー（ＥＰＰ）である；（ｘｉｖ）前記（Ａ）ＥＢＣポリオレフィン化合物はエチレン−プロピレン−ジエンモノマー（ＥＰＤＭ）コポリマーである；ならびに（ｘｖ）前記（Ａ）ＥＢＣポリオレフィン化合物は、（ｉ）〜（ｘｉｖ）のいずれか２つ以上の組み合わせである、のいずれか１つによって特徴付けられる、請求項１に記載の（電子ビーム）硬化性配合物。
【請求項３】
前記（Ｂ）式（Ｉ）のアルケニル官能性単環式オルガノシロキサンの下付き文字ｎが３であり、前記ＥＢＣ配合物が、下記制限（ｉ）〜（ｘ）：（ｉ）各Ｒ１は独立して、（Ｃ２−Ｃ３）アルケニルであり、各Ｒ２は独立して、Ｈ、（Ｃ１−Ｃ２）アルキル、または（Ｃ２−Ｃ３）アルケニルである；（ｉｉ）各Ｒ１はビニルであり、各Ｒ２は独立して、（Ｃ１−Ｃ２）アルキルである；（ｉｉｉ）各Ｒ１はビニルであり、各Ｒ２はメチルである；（ｉｖ）各Ｒ１はアリルであり、各Ｒ２は独立して、（Ｃ１−Ｃ２）アルキルである；（ｖ）各Ｒ１はアリルであり、各Ｒ２はメチルである；（ｖｉ）各Ｒ１は独立して、Ｈ２Ｃ＝Ｃ（Ｒ１ａ）−Ｃ（＝Ｏ）−Ｏ−（ＣＨ２）ｍ−であり、式中、Ｒ１ａはＨまたはメチルであり、下付き文字ｍは１〜４の整数であり、各Ｒ２は独立して、Ｈ、（Ｃ１−Ｃ２）アルキル、または（Ｃ２−Ｃ３）アルケニルである；（ｖｉｉ）各Ｒ１は独立して、Ｈ２Ｃ＝Ｃ（Ｒ１ａ）−Ｃ（＝Ｏ）−Ｏ−（ＣＨ２）ｍ−であり、式中、Ｒ１ａはＨであり、下付き文字ｍは３であり、各Ｒ２は独立して、（Ｃ１−Ｃ２）アルキルである；（ｖｉｉｉ）各Ｒ１は独立して、Ｈ２Ｃ＝Ｃ（Ｒ１ａ）−Ｃ（＝Ｏ）−Ｏ−（ＣＨ２）ｍ−であり、式中、Ｒ１ａはメチルであり、下付き文字ｍは３であり、各Ｒ２は独立して、（Ｃ１−Ｃ２）アルキルである；（ｉｘ）前記ＥＢＣ配合物は、酸化アルミニウム、ケイ酸アルミニウム、ケイ酸カルシウム、ケイ酸マグネシウム、シリカ、二酸化チタン、およびこれらの混合物からなる群から選択される無機充填剤を２４重量％以上含有しない；ならびに（ｘ）制限（ｉｘ）と制限（ｉ）〜（ｖｉｉｉ）のいずれか１つとの組み合わせである、のいずれか１つによって説明される、請求項１または２に記載の（電子ビーム）硬化性配合物。
【請求項４】
前記（Ｂ）式（Ｉ）のアルケニル官能性単環式オルガノシロキサンの下付き文字ｎが４であり、前記ＥＢＣ配合物が、下記制限（ｉ）〜（ｘ）：（ｉ）各Ｒ１は独立して、（Ｃ２−Ｃ３）アルケニルであり、各Ｒ２は独立して、Ｈ、（Ｃ１−Ｃ２）アルキル、または（Ｃ２−Ｃ３）アルケニルである；（ｉｉ）各Ｒ１はビニルであり、各Ｒ２は独立して、（Ｃ１−Ｃ２）アルキルである；（ｉｉｉ）各Ｒ１はビニルであり、各Ｒ２はメチルである；（ｉｖ）各Ｒ１はアリルであり、各Ｒ２は独立して、（Ｃ１−Ｃ２）アルキルである；（ｖ）各Ｒ１はアリルであり、各Ｒ２はメチルである；（ｖｉ）各Ｒ１は独立してＨ２Ｃ＝Ｃ（Ｒ１ａ）−Ｃ（＝Ｏ）−Ｏ−（ＣＨ２）ｍ−であり、式中、Ｒ１ａはＨまたはメチルであり、下付き文字ｍは１〜４の整数であり、各Ｒ２は独立して、Ｈ、（Ｃ１−Ｃ２）アルキル、または（Ｃ２−Ｃ３）アルケニルである；（ｖｉｉ）各Ｒ１は独立して、Ｈ２Ｃ＝Ｃ（Ｒ１ａ）−Ｃ（＝Ｏ）−Ｏ−（ＣＨ２）ｍ−であり、式中、Ｒ１ａはＨであり、下付き文字ｍは３であり、各Ｒ２は独立して、（Ｃ１−Ｃ２）アルキルである；（ｖｉｉｉ）各Ｒ１は独立して、Ｈ２Ｃ＝Ｃ（Ｒ１ａ）−Ｃ（＝Ｏ）−Ｏ−（ＣＨ２）ｍ−であり、式中、Ｒ１ａはメチルであり、下付き文字ｍは３であり、各Ｒ２は独立して、（Ｃ１−Ｃ２）アルキルである；（ｉｘ）前記ＥＢＣ配合物は無機充填剤を２４重量％以上含有しない；ならびに（ｘ）制限（ｉｘ）と制限（ｉ）〜（ｖｉｉｉ）のいずれか１つとの組み合わせである、のいずれか１つによって説明される、請求項１または２に記載の（電子ビーム）硬化性配合物。
【請求項５】
前記（Ｂ）式（Ｉ）のアルケニル官能性単環式オルガノシロキサンの下付き文字ｎが５または６であり、前記ＥＢＣ配合物が、下記制限（ｉ）〜（ｘ）：（ｉ）各Ｒ１は独立して、（Ｃ２−Ｃ３）アルケニルであり、各Ｒ２は独立して、Ｈ、（Ｃ１−Ｃ２）アルキル、または（Ｃ２−Ｃ３）アルケニルである；（ｉｉ）各Ｒ１はビニルであり、各Ｒ２は独立して、（Ｃ１−Ｃ２）アルキルである；（ｉｉｉ）各Ｒ１はビニルであり、各Ｒ２はメチルである；（ｉｖ）各Ｒ１はアリルであり、各Ｒ２は独立して、（Ｃ１−Ｃ２）アルキルである；（ｖ）各Ｒ１はアリルであり、各Ｒ２はメチルである；（ｖｉ）各Ｒ１は独立して、Ｈ２Ｃ＝Ｃ（Ｒ１ａ）−Ｃ（＝Ｏ）−Ｏ−（ＣＨ２）ｍ−であり、式中、Ｒ１ａはＨまたはメチルであり、下付き文字ｍは１〜４の整数であり、各Ｒ２は独立して、Ｈ、（Ｃ１−Ｃ２）アルキル、または（Ｃ２−Ｃ３）アルケニルである；（ｖｉｉ）各Ｒ１は独立してＨ２Ｃ＝Ｃ（Ｒ１ａ）−Ｃ（＝Ｏ）−Ｏ−（ＣＨ２）ｍ−であり、式中、Ｒ１ａはＨであり、下付き文字ｍは３であり、各Ｒ２は、独立して（Ｃ１−Ｃ２）アルキルである；（ｖｉｉｉ）各Ｒ１は独立して、Ｈ２Ｃ＝Ｃ（Ｒ１ａ）−Ｃ（＝Ｏ）−Ｏ−（ＣＨ２）ｍ−であり、式中、Ｒ１ａはメチルであり、下付き文字ｍは３であり、各Ｒ２は独立して、（Ｃ１−Ｃ２）アルキルである；（ｉｘ）前記ＥＢＣ配合物は、酸化アルミニウム、ケイ酸アルミニウム、ケイ酸カルシウム、ケイ酸マグネシウム、シリカ、二酸化チタン、およびそれらの混合物からなる群から選択される無機充填剤を２４重量％以上含有しない；ならびに（ｘ）制限（ｉｘ）と制限（ｉ）〜（ｖｉｉｉ）のいずれか１つとの組み合わせである、のいずれか１つによって説明される、請求項１または２に記載の（電子ビーム）硬化性配合物。
【請求項６】
下記任意選択的な構成成分（Ｃ）〜（Ｏ）：（Ｃ）炭素系架橋助剤（ｃａｒｂｏｎ−ｂａｓｅｄ  ｃｏａｇｅｎｔ）；（Ｄ）難燃剤；（Ｅ）酸化防止剤；（Ｆ）加工助剤；（Ｇ）着色剤（例えば、カーボンブラック）；（Ｈ）金属不活性化剤；（Ｉ）（不飽和炭素−炭素結合）を含まない加水分解性シラン；（Ｊ）腐食防止剤；（Ｋ）ヒンダードアミン光安定剤；（Ｌ）構成成分（Ａ）とは異なり、かつ５０重量％以上の結晶化度を有する半結晶性ポリオレフィンとは異なるエチレン系コポリマーであって、（Ｌ）はエチレン／（Ｃ４−Ｃ２０）α−オレフィンコポリマー、エチレン／不飽和カルボン酸エステルコポリマー、またはプロピレン／エチレン系コポリマーである、エチレン系コポリマー；（Ｍ）充填剤；（Ｎ）核剤；および（Ｏ）トリーイング遅延剤、から独立して選択される少なくとも１つの添加剤も含む、請求項１〜５のいずれか１項に記載の（電子ビーム）硬化性配合物。
【請求項７】
請求項１〜６のいずれか１項に記載の（電子ビーム）硬化性（ＥＢＣ）配合物を製造する方法であって、分割された固体形態または溶融形態の前記（Ａ）ＥＢＣポリオレフィン化合物と、前記（Ｂ）式（Ｉ）のアルケニル官能性単環式オルガノシロキサンと、任意の任意選択的な構成成分（Ｃ）〜（Ｏ）と、を一緒に混合して、構成成分（Ａ）、（Ｂ）、および任意の任意選択的な構成成分（Ｃ）〜（Ｏ）から本質的になる（電子ビーム）硬化性（ＥＢＣ）配合物を得ることを含み、ただし、前記方法は、ホスファゼン塩基、結晶化度が５０重量％以上の半結晶性ポリオレフィン、および有機過酸化物の各々を含まない、方法。
【請求項８】
それを必要とする配合物を電子ビームで硬化させる方法であって、請求項１〜６のいずれか１項に記載のＥＢＣ配合物、または請求項７に記載の方法により製造された前記（電子ビーム）硬化性配合物に有効線量の電子ビーム照射を照射して、電子ビーム硬化ポリオレフィン生成物を得ることを含む、方法。
【請求項９】
請求項８に記載の方法により製造された、電子ビーム硬化ポリオレフィン生成物。
【請求項１０】
請求項９に記載の電子ビーム硬化ポリオレフィン生成物と、それと機能的に接触する構成要素と、を含む、製品。
【請求項１１】
導電性コアと、前記導電性コアを少なくとも部分的に囲むポリマー層とを含む被覆導体であって、前記ポリマー層の少なくとも一部分が、請求項９に記載の電子ビーム硬化ポリオレフィン生成物を含む、被覆導体。
【請求項１２】
電気を伝導する方法であって、請求項１１に記載の被覆導体の前記導電性コア全体に電圧を印加して、前記導電性コアを通る電気の流れを発生させることを含む、方法。
【発明の詳細な説明】
【技術分野】
【０００１】
ポリオレフィン組成物、電子ビーム硬化、方法および物品。
【０００２】
関連出願の相互参照
本出願は、２０１７年６月２９日に出願されたＰＣＴ国際特許出願番号ＰＣＴ／ＣＮ２０１７／０９０７７０からの優先権の利益を主張し、その内容全体を参照により組み入れる。
【背景技術】
【０００３】
この分野の特許出願公開には、ＣＮ１０３８６５４２０Ａ、ＣＮ１０４２７７１８２Ａ、ＤＥ１０２００６０１７３４６Ａ１、ＥＰ１４３３８１１Ａ２、ＥＰ２８８９３２３Ａ１、ＵＳ２００２０１９８３３５Ａ１、およびＵＳ２００８０１７６９８１Ａ１が含まれる。この分野の特許には、ＵＳ４００５２５４、ＵＳ５３６７０３０、ＵＳ６１８７８４７Ｂ１、ＵＳ６１９１２３０Ｂ１、ＵＳ６９３６６５５Ｂ２、ＵＳ８４２６５１９Ｂ２、ＵＳ８４４９８０１Ｂ１、ＵＳ８６９１９８４Ｂ２およびＵＳ９１４７７８４Ｂ２が含まれる。
【０００４】
電子ビーム照射は、ポリオレフィンの硬化（架橋）法に有用である。この方法は、（電子ビーム）硬化性（ＥＢＣ）ポリオレフィン化合物に電子ビーム照射の線量を適用して、硬化ポリオレフィン生成物を得ることを含む。この方法は、ＥＢＣポリオレフィン化合物のポリオレフィン高分子間に直接共有結合を形成させる。電子ビーム硬化法は、低密度ポリエチレン（ＬＤＰＥ）、線状低密度ポリエチレン（ＬＬＤＰＥ）、および高密度ポリエチレン（ＨＤＰＥ）を含むさまざまなタイプのポリオレフィンの硬化に使用できる。
【０００５】
（ａ）電子ビーム硬化ポリエチレンのホットクリープ（ホットセット）性能を改善する方法の、（ｂ）（電子ビーム）硬化性（ＥＢＣ）ポリオレフィン化合物の電子ビーム照射硬化を高める方法の、および（ｃ）電子ビーム硬化絶縁層を含む電力ケーブルの製造方法の、問題を紹介する。
【０００６】
架橋低密度ポリエチレン（ＸＬＤＰＥ）および架橋線状低密度ポリエチレン（ＸＬＬＤＰＥ）は、温水パイプや電力ケーブルの絶縁層など、高い動作温度にさらされるさまざまな産業用途で使用される。これらの用途では、架橋ポリエチレンは十分なホットクリープ（熱間硬化）性能を備えている（すなわち、動作温度で形状を保持する）必要がある。（電子ビーム）架橋高密度ポリエチレンのホットクリープ性能は、通常（電子ビーム）架橋線状低密度ポリエチレンよりも弱い。したがって、単に高密度ポリエチレンを線状低密度ポリエチレンにブレンドし、続いてブレンドの電子ビーム硬化を行うだけでは、線状低密度ポリエチレン単独の熱クリープ性能と比較してホットクリープ性能は改善されないと予想される。
【０００７】
電子ビーム照射の線量が高すぎると、望ましくない副作用が発生する。これらには、過剰量の熱、電荷、および／またはＨ２ガスの生成が含まれる。過度の熱は、硬化ポリオレフィン生成物の酸化または劣化を引き起こす可能性がある。過剰なＨ２ガスは、硬化ポリオレフィン生成物に気泡を形成する可能性がある。過剰な電荷は、硬化ポリオレフィン生成物からの放電につながる可能性がある。適用される用量が低すぎる場合、化合物は十分に硬化しないか、十分な硬化状態（硬化または架橋密度の程度）に達さず、不完全に硬化したポリオレフィン生成物の性能は、ケーブルを保護するなどの使用目的に適さない可能性がある。
【発明の概要】
【０００８】
（ａ）電子ビーム硬化ポリエチレンのホットクリープ（ホットセット）性能を改善する方法、（ｂ）（電子ビーム）硬化性（ＥＢＣ）ポリオレフィン化合物の電子ビーム照射硬化を高める方法、および（ｃ）電子ビーム硬化絶縁層を含む電力ケーブルの製造方法の、導入される問題のうちの１つ以上の技術的解決策を開示する。この技術的解決策には、０〜５０重量パーセント（重量％）未満の結晶化度を有しおよび／または０．９３０グラム／立方センチメートル（ｇ／ｃｍ３）以下の密度を有する、ＥＢＣポリオレフィン化合物（「ホスト樹脂」）と、アルケニル官能性単環式オルガノシロキサン（「ケイ素系架橋助剤（ｓｉｌｉｃｏｎ−ｂａｓｅｄ  ｃｏａｇｅｎｔ）」）と、を含む（電子ビーム）硬化性（ＥＢＣ）配合物が含まれる。実施形態にはまた、ＥＢＣ配合物に電子ビームを照射することにより調製された硬化ポリオレフィン生成物（電子ビーム硬化）、ＥＢＣ配合物または硬化ポリオレフィン生成物の製造および使用方法、およびＥＢＣ配合物または硬化ポリオレフィン生成物を含む、またはそれらから製造された物品も含まれる。本発明の配合物および生成物は、コーティング、フィルム、シートおよび射出成形品を含む、架橋ポリオレフィンを含むポリオレフィンが利用されるあらゆる用途において有用である。
【０００９】
照射線量が高すぎることによって引き起こされる問題の深刻度は、少量のケイ素系架橋助剤をＥＢＣポリオレフィン化合物に混合してＥＢＣ配合物を生成することで軽減できる。ＥＢＣ配合物は、有機過酸化物などの熱誘導フリーラジカル発生剤化合物の不在下で硬化させることができる。ＥＢＣ配合物は、ケイ素系架橋助剤なしのＥＢＣポリオレフィン化合物を硬化させるために使用される線量よりも低い電子ビーム照射線量で硬化させることができる。また、ケイ素系架橋助剤から誘導された多価架橋基の追加の架橋効果により、得られる硬化ポリオレフィン生成物は、同様の低いＥＢ線量でケイ素系架橋助剤なしで調製された比較の硬化ポリオレフィン生成物と同等以上の硬化状態に達することができる。他のすべての条件が等しい場合、ＥＢＣ配合物中のケイ素系架橋助剤の添加量が多いほど、特定の硬化状態（架橋または架橋密度の範囲）を達成するために使用できる電子ビーム照射の線量が低くなる。
【発明を実施するための形態】
【００１０】
概要および要約は、参照により本明細書に援用される。実施形態の例は、以下の番号付きの態様を含む。
【００１１】
態様１．構成成分（Ａ）および（Ｂ）を含む（電子ビーム）硬化性（ＥＢＣ）配合物であって、（Ａ）示差走査熱量測定法（ＤＳＣ）を使用する結晶化度試験法で測定した０〜５０重量パーセント（重量％）未満、あるいは１０〜５０重量％未満の結晶化度を有し、かつ／またはＡＳＴＭ  Ｄ７９２−１３、方法Ｂで測定した０．９３０グラム／立方センチメートル（ｇ／ｃｍ３）以下、あるいは０．９２５ｇ／ｃｍ３以下の密度を有する、（電子ビーム）硬化（ＥＢＣ）ポリオレフィン化合物（「ホスト樹脂」）と、（Ｂ）式（Ｉ）：［Ｒ１、Ｒ２ＳｉＯ２／２］ｎ（Ｉ）のアルケニル官能性単環式オルガノシロキサンであって、式中、下付き文字ｎは３以上の整数であり、各Ｒ１は独立して、（Ｃ２−Ｃ４）アルケニルまたはＨ２Ｃ＝Ｃ（Ｒ１ａ）−Ｃ（＝Ｏ）−Ｏ−（ＣＨ２）ｍ−であり、式中、Ｒ１ａはＨまたはメチルであり、下付き文字ｍは１〜４の整数であり、各Ｒ２は独立して、Ｈ、（Ｃ１−Ｃ４）アルキル、フェニル、またはＲ１である、アルケニル官能性単環式オルガノシロキサン（「ケイ素系架橋助剤」）と、を含み、（Ａ）は構成成分（Ａ）および（Ｂ）の合計重量の５０．０〜９９．９９重量パーセント（重量％）、あるいは８０．０〜９９．９９重量％、あるいは９０〜９９．９重量％、あるいは９５．０〜９９．４重量％であり、（Ｂ）は５０．０〜０．０１重量％、あるいは２０．０〜０．０１重量％、あるいは１０〜０．１重量％、あるいは５．０〜０．６重量％であり、ただし、ＥＢＣ配合物は、ホスファゼン塩基、５０重量％以上の結晶化度を有する半結晶性ポリオレフィン、および有機過酸化物の各々を含まない、ＥＢＣ配合物。ＥＢＣ配合物中の（Ｂ）の量は、（Ａ）ＥＢＣ配合物のＥＢＣポリオレフィン化合物を（Ｂ）の非存在下よりも低い照射線量で電子ビーム硬化させるのに有効である。前述の除外物質（ホスファゼン塩基、５０重量％以上の結晶化度を有する半結晶性ポリオレフィン、および有機過酸化物）以外に、ＥＢＣ配合物の構成成分は特に限定されない。特定の実施形態は、１つ以上の追加の材料を任意に除外するものとして後述される。
【００１２】
態様２．（Ａ）ＥＢＣポリオレフィン化合物が、下記制限（ｉ）〜（ｘｖ）：（ｉ）示差走査熱量測定（ＤＳＣ）を使用する結晶化度試験法により測定した＞０〜５０．０重量パーセント（重量％）未満、あるいは１０〜４５重量％の、あるいは１５〜４０重量％、あるいは２０〜３５重量％の結晶化度；（ｉｉ）ＡＳＴＭ  Ｄ７９２−１３、方法Ｂで測定した０．９３０ｇ／ｃｍ３以下、あるいは０．８６０〜０．９２９ｇ／ｃｍ３、あるいは０．８８０〜０．９２９ｇ／ｃｍ３、あるいは０．９００〜０．９２９ｇ／ｃｍ３、あるいは０．９１０〜０．９２９ｇ／ｃｍ３の密度；（ｉｉｉ）（ｉ）および（ｉｉ）の両方；（ｉｖ）全てメルトインデックス試験法（後述）に従って測定した、１０分あたり０．１〜２０グラム（ｇ／１０分）、あるいは０．２〜２０ｇ／１０分、あるいは０．５〜１０ｇ／１０分のメルトインデックス（Ｉ２、１９０℃／２．１６ｋｇ荷重）、かつポリエチレンである；（ｖ）メルトフローレート試験法（後述）に従って測定した０．５〜２０ｇ／１０分のメルトフローレート（ＭＦＲ）（２３０℃／２．１６ｋｇ荷重）、かつポリプロピレンである；（ｖｉ）モノモーダルな分子量分布（ＭＷＤ）；（ｖｉｉ）マルチモーダル、あるいはバイモーダルなＭＷＤ；（ｖｉｉｉ）構成成分（Ａ）および（Ｂ）の合計重量は、ＥＢＣ配合物の５０〜１００重量％、あるいは７０〜１００重量％、あるいは８０〜１００重量％、あるいは９０〜１００重量％、あるいは５０〜９９．９重量％、あるいは７０〜９９．９重量％、あるいは８０〜９９．９重量％、あるいは９０〜９９．９重量％である；（ｉｘ）（Ａ）ＥＢＣポリオレフィン化合物は、０．９１０〜０．９２５ｇ／ｃｍ３の密度を有する低密度ポリエチレン（ＬＤＰＥ）である；（ｘ）（Ａ）ＥＢＣポリオレフィン化合物は、０．９１０〜０．９２５ｇ／ｃｍ３の密度を有する線状低密度ポリエチレン（ＬＬＤＰＥ）である；（ｘｉ）（Ａ）ＥＢＣポリオレフィンコンパウンドは、エチレンプロピレンゴム（ＥＰＲ）、エチレン−１−ブテンゴム（ＥＢＲ）、およびエチレン−１−オクテンゴム（ＥＯＲ）などのエチレンコポリマーに基づくエラストマーから選択されるポリエチレンエラストマーである；（ｘｉｉ）（Ａ）ＥＢＣポリオレフィン化合物はエチレン／（Ｃ３−Ｃ２０）α−オレフィン）コポリマーである；（ｘｉｉｉ）（Ａ）ＥＢＣポリオレフィン化合物はエチレン−プロピレンコポリマー（ＥＰＰ）である；（ｘｉｖ）（Ａ）ＥＢＣポリオレフィン化合物は、エチレン−プロピレン−ジエンモノマー（ＥＰＤＭ）コポリマーである；ならびに（ｘｖ）（Ａ）ＥＢＣポリオレフィン化合物は、（ｉ）〜（ｘｉｖ）のいずれか２つ以上の組み合わせである、のいずれかに１つによって特徴付けられる、態様１に記載のＥＢＣ配合物。
【００１３】
態様３．（Ｂ）式（Ｉ）のアルケニル官能性単環式オルガノシロキサン下付き文字ｎが３であり、ＥＢＣ配合物が、下記制限（ｉ）〜（ｘ）：（ｉ）各Ｒ１は独立して；（Ｃ２−Ｃ３）アルケニルであり、各Ｒ２は独立して、Ｈ、（Ｃ１−Ｃ２）アルキル、または（Ｃ２−Ｃ３）アルケニルである；（ｉｉ）各Ｒ１はビニルであり、各Ｒ２は、独立して（Ｃ１−Ｃ２）アルキルである；（ｉｉｉ）各Ｒ１はビニルであり、そして、各Ｒ２はメチルである；（ｉｖ）各Ｒ１はアリルであり、各Ｒ２は、独立して（Ｃ１−Ｃ２）アルキルである；（ｖ）各Ｒ１はアリルであり、各Ｒ２はメチルである；（ｖｉ）各Ｒ１は独立してＨ２Ｃ＝Ｃ（Ｒ１ａ）−Ｃ（＝Ｏ）−Ｏ−（ＣＨ２）ｍ−であり、式中、Ｒ１ａはＨまたはメチルであり、下付き文字ｍは１〜４の整数であり、各Ｒ２は独立して、Ｈ、（Ｃ１−Ｃ２）アルキル、または（Ｃ２−Ｃ３）アルケニルである；（ｖｉｉ）各Ｒ１は独立して、Ｈ２Ｃ＝Ｃ（Ｒ１ａ）−Ｃ（＝Ｏ）−Ｏ−（ＣＨ２）ｍ−であり、式中、Ｒ１ａはＨであり、下付き文字ｍは３であり、各Ｒ２は独立して、（Ｃ１−Ｃ２）アルキルである；（ｖｉｉｉ）各Ｒ１は独立して、Ｈ２Ｃ＝Ｃ（Ｒ１ａ）−Ｃ（＝Ｏ）−Ｏ−（ＣＨ２）ｍ−であり、式中、Ｒ１ａはメチルであり、下付き文字ｍは３であり、各Ｒ２は独立して、（Ｃ１−Ｃ２）アルキルである；（ｉｘ）ＥＢＣ配合物は、酸化アルミニウム、ケイ酸アルミニウム、ケイ酸カルシウム、ケイ酸マグネシウム、シリカ、二酸化チタン、およびこれらの混合物からなる群から選択される無機充填剤を２４重量％以上含有しない、あるいは２２重量％以上含有しない、あるいは２０．０重量％以上含有しない、あるいは１５重量％以上含有しない、あるいは１０重量％以上含有しない、あるいはまったく含有しない；ならびに（ｘ）制限（ｉｘ）と制限（ｉ）〜（ｖｉｉｉ）のいずれか１つとの組み合わせである、のいずれか１つによって説明される、態様１または２に記載のＥＢＣ配合物。
【００１４】
態様４．（Ｂ）式（Ｉ）のアルケニル官能性単環式オルガノシロキサンの下付き文字ｎが４であり、ＥＢＣ配合物が、下記制限（ｉ）〜（ｘ）：（ｉ）各Ｒ１は独立して（Ｃ２−Ｃ３）アルケニルであり、各Ｒ２は独立して、Ｈ、（Ｃ１−Ｃ２）アルキル、または（Ｃ２−Ｃ３）アルケニルである；（ｉｉ）各Ｒ１はビニルであり、各Ｒ２は独立して、（Ｃ１−Ｃ２）アルキルである；（ｉｉｉ）各Ｒ１はビニルであり、そして、各Ｒ２はメチルである；（ｉｖ）各Ｒ１はアリルであり、各Ｒ２は独立して、（Ｃ１−Ｃ２）アルキルである；（ｖ）各Ｒ１はアリルであり、各Ｒ２はメチルである；（ｖｉ）各Ｒ１は独立して、Ｈ２Ｃ＝Ｃ（Ｒ１ａ）−Ｃ（＝Ｏ）−Ｏ−（ＣＨ２）ｍ−であり、式中、Ｒ１ａはＨまたはメチルであり、下付き文字ｍは１〜４の整数であり、各Ｒ２は独立して、Ｈ、（Ｃ１−Ｃ２）アルキル、または（Ｃ２−Ｃ３）アルケニルである；（ｖｉｉ）各Ｒ１は独立して、Ｈ２Ｃ＝Ｃ（Ｒ１ａ）−Ｃ（＝Ｏ）−Ｏ−（ＣＨ２）ｍ−であり、式中、Ｒ１ａはＨであり、下付き文字ｍは３であり、各Ｒ２は独立して、（Ｃ１−Ｃ２）アルキルである；（ｖｉｉｉ）各Ｒ１は独立して、Ｈ２Ｃ＝Ｃ（Ｒ１ａ）−Ｃ（＝Ｏ）−Ｏ−（ＣＨ２）ｍ−であり、式中、Ｒ１ａはメチルであり、下付き文字ｍは３であり、各Ｒ２は独立して、（Ｃ１−Ｃ２）アルキルである；（ｉｘ）ＥＢＣ配合物は、無機充填剤を２４重量％以上含有しない（すなわち、０〜＜２４重量％含有する）、あるいは２２重量％以上含有しない、あるいは２０．０重量％以上含有しない、あるいは１５重量％以上含有しない、あるいは１０重量％以上含有しない、あるいは無機充填剤をまったく含有しない；ならびに（ｘ）制限（ｉｘ）と制限（ｉ）〜（ｖｉｉｉ）のいずれか１つとの組み合わせである、のいずれか１つによって説明される、態様１または２に記載のＥＢＣ配合物。
【００１５】
態様５．（Ｂ）式（Ｉ）のアルケニル官能性単環式オルガノシロキサンの下付き文字ｎが５または６であり、ＥＢＣ配合物が、下記制限（ｉ）〜（ｘ）：（ｉ）各Ｒ１は独立して、（Ｃ２−Ｃ３）アルケニルであり、各Ｒ２は独立して、Ｈ、（Ｃ１−Ｃ２）アルキル、または（Ｃ２−Ｃ３）アルケニルである；（ｉｉ）各Ｒ１はビニルであり、各Ｒ２は独立して、（Ｃ１−Ｃ２）アルキルである；（ｉｉｉ）各Ｒ１はビニルであり、各Ｒ２はメチルである；（ｉｖ）各Ｒ１はアリルであり、各Ｒ２は独立して、（Ｃ１−Ｃ２）アルキルである；（ｖ）各Ｒ１はアリルであり、各Ｒ２はメチルである；（ｖｉ）各Ｒ１は独立して、Ｈ２Ｃ＝Ｃ（Ｒ１ａ）−Ｃ（＝Ｏ）−Ｏ−（ＣＨ２）ｍ−であり、式中、Ｒ１ａはＨまたはメチルであり、下付き文字ｍは１〜４の整数であり、各Ｒ２は独立して、Ｈ、（Ｃ１−Ｃ２）アルキル、または（Ｃ２−Ｃ３）アルケニルである；（ｖｉｉ）各Ｒ１は独立して、Ｈ２Ｃ＝Ｃ（Ｒ１ａ）−Ｃ（＝Ｏ）−Ｏ−（ＣＨ２）ｍ−であり、式中、Ｒ１ａはＨであり、下付き文字ｍは３であり、各Ｒ２は独立して、（Ｃ１−Ｃ２）アルキルである；（ｖｉｉｉ）各Ｒ１は独立して、Ｈ２Ｃ＝Ｃ（Ｒ１ａ）−Ｃ（＝Ｏ）−Ｏ−（ＣＨ２）ｍ−であり、式中、Ｒ１ａはメチルであり、下付き文字ｍは３であり、各Ｒ２は独立して、（Ｃ１−Ｃ２）アルキルである；（ｉｘ）ＥＢＣ配合物は、酸化アルミニウム、ケイ酸アルミニウム、ケイ酸カルシウム、ケイ酸マグネシウム、シリカ、二酸化チタン、およびこれらの混合物からなる群から選択される無機充填剤を、２４重量％以上含有しない、あるいは２２重量％以上含有しない、あるいは２０．０重量％以上含有しない、あるいは１５重量％以上含有しない、あるいは１０重量％以上含有しない、あるいはまったく含有しない；ならびに（ｘ）制限（ｉｘ）と制限（ｉ）〜（ｖｉｉｉ）のいずれか１つとの組み合わせである、のいずれか１つによって説明される、態様１または２に記載のＥＢＣ配合物。
【００１６】
態様６．下記任意選択的な構成成分（添加剤）（Ｃ）〜（Ｏ）：（Ｃ）炭素系架橋助剤（ｃａｒｂｏｎ−ｂａｓｅｄ  ｃｏａｇｅｎｔ）；（Ｄ）難燃剤；（Ｅ）酸化防止剤；（Ｆ）加工助剤；（Ｇ）着色剤（例えば、カーボンブラック）；（Ｈ）金属不活性化剤；（Ｉ）（不飽和炭素−炭素結合）を含まない加水分解性シラン；（Ｊ）腐食防止剤；（Ｋ）ヒンダードアミン光安定剤；（Ｌ）構成成分（Ａ）とは異なり、かつ５０重量％以上の結晶化度を有する半結晶性ポリオレフィンとは異なる、エチレン系コポリマーであって、（Ｌ）はエチレン／（Ｃ４−Ｃ２０）α−オレフィンコポリマー、エチレン／不飽和カルボン酸エステルコポリマー、またはプロピレン／エチレン系コポリマーである、エチレン系コポリマー；（Ｍ）充填剤；（Ｎ）核剤；および（Ｏ）水トリーイング遅延剤または電気トリーイング遅延剤（すなわち、電圧安定剤）などのトリーイング遅延剤、から独立して選択される少なくとも１つの添加剤も含む、態様１〜５のいずれか１つに記載のＥＢＣ配合物。ＥＢＣ配合物が１つ以上の任意の添加剤を含む場合、任意の添加剤の総量は、ＥＢＣ配合物の＞０〜７０重量％、あるいは＞０〜６０重量％、あるいは＞０〜４０重量％、あるいは＞０〜２０重量％である。（Ｍ）充填剤には、省略された充填剤は含まれない。いくつかの態様では、ポリオレフィン組成物は、（Ｃ）〜（Ｏ）のいずれか２つをさらに含む。いくつかの態様では、ポリオレフィン組成物は（Ｅ）酸化防止剤、あるいは、（Ｅ）酸化防止剤と（Ｈ）ヒンダードアミン安定剤をさらに含む。
【００１７】
態様７．態様１〜６のいずれか１つに記載の（電子ビーム）硬化性（ＥＢＣ）配合物を製造する方法であって、分割された固体形態または溶融形態の（Ａ）ＥＢＣポリオレフィン化合物と、（Ｂ）式（Ｉ）のアルケニル官能性単環式オルガノシロキサンと、任意の任意選択的な構成成分（Ｃ）〜（Ｏ）、あるいは（Ｄ）〜（Ｏ）と、を一緒に混合して、構成成分（Ａ）と、（Ｂ）と、任意の任意選択的な構成成分（Ｃ）〜（Ｏ）、あるいは（Ｄ）〜（Ｏ）と、から本質的になる混合物を得ることを含み、ただし、この方法は、ホスファゼン塩基、５０重量％以上の結晶化度を有する半結晶性ポリオレフィン、および有機過酸化物の各々を含まない、方法。混合は、溶融混合、浸漬、または（Ａ）への（Ｂ）の直接注入を含んでもよい。溶融混合は、配合、押出、または混練を含んでもよく、ファレル連続ミキサー（Ｆａｒｒｅｌ  Ｃｏｎｔｉｎｕｏｕｓ  Ｍｉｘｅｒ）（ＦＣＭ）、トゥイーン押出機（ｔｗｅｅｎ  ｅｘｔｒｕｄｅｒ）、バスニーダー（ｂｕｓｓ  ｋｎｅａｄｅｒ，）などを使用して実施してもよい。あるいは、式（Ｉ）の（Ｂ）アルケニル官能性単環式オルガノシロキサンは、単独で、または１つ以上の他の浸漬可能な液体添加剤とともに、（Ａ）ＥＢＣポリオレフィン化合物（例えば、ペレット）に浸漬してＥＢＣ配合物を得ることができる。あるいは、（Ａ）のプロファイル押し出しまたは成形中に、（Ｂ）を（Ａ）に直接注入することもできる。得られたＥＢＣ配合物に電子ビーム照射を照射して、硬化ポリオレフィン生成物を得ることができる。押出されたＥＢＣ配合物をペレット化して、ＥＢＣ配合物を固体ペレットとして得ることができる。あるいは、押出されたＥＢＣ配合物を冷却して、ケーブル上の絶縁層などの成形固体としてＥＢＣ配合物を得ることができる。
【００１８】
態様８．それを必要とする配合物を電子ビームで硬化する方法であって、態様１〜６のいずれか１つに記載のＥＢＣ配合物、または態様７に記載の方法によって製造された（電子ビーム）硬化性配合物に有効線量の電子ビーム照射を照射して、電子ビーム硬化ポリオレフィン生成物を得ることを含む、方法。成形固体形態のＥＢＣ配合物は、本方法により硬化されて、電子ビーム硬化ポリオレフィン生成物の成形された形態を得ることができる。あるいは、ＥＢＣ配合物は、粉末、顆粒、ペレット、またはこれらの任意の２つ以上の組み合わせなどの分割された固体形態である場合に硬化され得る。
【００１９】
態様９．態様８に記載の方法により製造された、電子ビーム硬化ポリオレフィン生成物。生成物は、コーティング、フィルム、または成形または押し出し形状などの定義された形状を有していてもよい。
【００２０】
態様１０．態様９に記載の電子ビーム硬化ポリオレフィン生成物と、それと機能的に接触する構成要素と、を含む、製品。この構成要素は、電子ビーム硬化ポリオレフィン生成物またはＥＢＣ配合物以外の材料でできている。構成要素は、ＥＢＣポリオレフィン生成物を支持するための基材であってもよい。
【００２１】
態様１１．導電性コアと、導電性コアを少なくとも部分的に囲むポリマー層とを含む被覆導体であって、ポリマー層の少なくとも一部分が、態様９に記載の電子ビーム硬化ポリオレフィン生成物を含む、被覆導体。被覆導体は、絶縁導電体（電力ケーブル）であってもよく、ポリマー層はその絶縁層であってもよい。絶縁導電体は、通常、絶縁層で覆われた導電性コアを備えている。導電性コアは、ソリッドまたはストランド（たとえば、ワイヤの束）であってもよい。いくつかの絶縁導電体は、半導体層および／または保護ジャケット（たとえば、巻線、テープ、またはシース）などの１つまたは複数の追加の要素も含む場合がある。実例は、低電圧（「ＬＶ」、＞０〜＜５キロボルト（ｋＶ））、中電圧（「ＭＶ」、５〜＜６９ｋＶ）、高電圧（「ＨＶ」、６９〜２３０ｋＶ、）および超高電圧（「ＥＨＶ」、＞２３０ｋＶ）データ伝送および送電／配電用途に使用するものを含む、被覆金属ワイヤおよび電力ケーブルを含む。電力ケーブルの評価には、ＡＥＩＣ／ＩＣＥＡ規格および／またはＩＥＣテスト方法を使用することができる。運用中の現場では、電力ケーブルは紫外線の悪影響（日光など）にさらされ、９０℃以上に加熱される（例えばケーブル内で生じる）。
【００２２】
態様１２．電気を伝導する方法であって、態様１１に記載の被覆導体の導電性コア全体に電圧を印加して、導電性コアを通る電気の流れを発生させることを含む、方法。
【００２３】
本発明のＥＢＣ配合物は、（Ｂ）アルケニル官能性単環式オルガノシロキサンの開環なしに電子ビーム照射により硬化（架橋）され得る。硬化反応は、（Ｂ）アルケニル官能性単環式オルガノシロキサンが重合シロキサン（シリコーンポリマー）またはシルセスキオキサンを与えないように行われる。（Ｂ）アルケニル官能性単環式オルガノシロキサンは、ＥＢＣ配合物の電子ビーム硬化中に架橋助剤（架橋剤）として機能し、そして得られる硬化ポリオレフィン生成物は、直接的なポリオレフィン−ポリオレフィン結合と（Ｂ）アルケニル官能性単環式オルガノシロキサンから誘導された多価架橋基を介して架橋したポリオレフィンの両方を有すると考えている。理論に拘束されることなく、ＥＢＣ配合物の構成成分は、ＥＢＣ配合物の電子ビーム硬化中に（Ｂ）アルケニル官能性単環式オルガノシロキサンが開環して、開環シラノール（Ｓ−ＯＨ）−官能性オルガノシロキサンオリゴマー（直鎖または分岐鎖）を生じないように選択されると考えられており、したがって重合シロキサン（シリコーンポリマー）またはシルセスキオキサンは、インサイチュでは形成されない。理論に拘束されることなく（Ｂ）アルケニル官能性単環式オルガノシロキサンは、ＥＢＣ配合物が（ｂ）ホスファゼン塩基である開環触媒を含まないため、したがって硬化反応がその開環触媒の不在下で行われるため、少なくとも部分的に開環することができないと考えられている。ホスファゼン塩基が存在しない場合、ＥＢＣ配合物は、フリーラジカル硬化を介してポリオレフィンポリマーへの（Ｂ）アルケニル官能性単環式オルガノシロキサンの架橋を受け、硬化ポリオレフィン生成物を形成する。架橋は、周囲の水分の存在下でさえ、（Ｂ）アルケニル官能性単環式オルガノシロキサンの開環なしで有益に起こる。
【００２４】
添加剤：ホストポリマー、またはマスターバッチとホストポリマーを含む配合物、またはそれから調製される反応生成物に所望の特性を付与する固体または液体の化合物または物質。この特性は、化学的、電気的、機械的、光学的、物理的、および／または熱的特性であり得る。
【００２５】
α−オレフィン：式（Ｉ）の化合物、Ｈ２Ｃ＝Ｃ（Ｈ）−Ｒ（Ｉ）、式中、Ｒは直鎖アルキル基である。
【００２６】
半結晶性ポリオレフィン樹脂の結晶化度は、ＡＳＴＭ  Ｄ３４１８−１５または後述の結晶化度試験法に従って示差走査熱量測定法（ＤＳＣ）によって決定され得る。半結晶性ポリエチレン樹脂については、重量％結晶化度＝（ΔＨｆ＊１００％）／２９２Ｊ／ｇである。半結晶性ポリプロピレン樹脂については、重量％結晶化度＝（ΔＨｆ＊１００％）／１６５Ｊ／ｇである。それぞれの等式において、ΔＨｆは、場合に応じて、ポリエチレン樹脂またはポリプロピレン樹脂についての第２の加熱曲線融解熱であり、＊は数学的乗算を示し、／は数学的除算を示し、２９２Ｊ／ｇは、１００％結晶性ポリエチレンについての融解熱（ΔＨｆ）の文献値であり、１６５Ｊ／ｇは、１００％結晶性ポリプロピレンについての融解熱（ΔＨｆ）の文献値である。好ましくは、結晶化度は、後述する結晶化度試験法に従ってＤＳＣによって決定される。
【００２７】
硬化剤：活性化するとフリーラジカルを形成し、高分子の架橋を伴う反応を開始または強化するラジカル生成化合物（インサイチュで）。硬化剤の活性化は、硬化剤を熱または光にさらすことにより達成され得る。硬化剤の例は、過酸化物、ジアゾ官能性有機化合物、２，３−ジメチル−２，３−ジフェニルブタンである。過酸化物の例は、式ＨＯＯＲの水素有機過酸化物および式ＲＯＯＲの有機過酸化物であり、各Ｒは独立してヒドロカルビル基である。いくつかの態様では、ＥＢＣ配合物およびそれから調製された硬化ポリオレフィン生成物は、硬化剤、例えば、有機水素過酸化物または有機過酸化物などの過酸化物を含まない。
【００２８】
硬化：架橋して架橋生成物（ネットワークポリマー）を形成する。
【００２９】
日：任意の連続する２４時間。
【００３０】
分割された固体：比較的安定した形状と体積を特徴とする物質の状態にある粒子状物質。例としては、力、顆粒、およびペレットである。
【００３１】
有効用量：必要なポリオレフィンの架橋とその量の吸収をもたらすのに十分な吸収量（吸収用量）。
【００３２】
電子ビーム硬化性：高エネルギー電子ビーム加速器などからの高エネルギーベータ線の照射（処理）により硬化することができる。照射により、隣接する高分子間に共有結合（架橋）が誘導され、ネットワークポリマーが形成される。
【００３３】
高密度ポリエチレン（ＨＤＰＥ）：０．９４１〜０．９９０ｇ／ｃｍ３の密度、０重量％を超えるα−オレフィンコモノマー単位含有量、および短鎖分岐を有する。
【００３４】
線状低密度ポリエチレン（ＬＬＤＰＥ）：０．９１０〜０．９２５ｇ／ｃｍ３の密度、０重量％を超えるα−オレフィンコモノマー単位の含有量、短鎖分岐を有する。ＬＬＤＰＥは、７０〜１００重量パーセント未満のコモノマー分布幅指数（ＣＤＢＩ）を有し得る。
【００３５】
低密度ポリエチレン（ＬＤＰＥ）：０．９１０〜０．９２５ｇ／ｃｍ３の密度を有するポリエチレンホモポリマー（０重量％コモノマー単位含有量、ＣＤＢＩ＝１００％、短鎖分岐なし）。ＬＤＰＥは、触媒を含まない高圧重合プロセスでのフリーラジカル重合機構により製造することができる。
【００３６】
中密度ポリエチレン（ＭＤＰＥ）：０．９２６〜０．９４０ｇ／ｃｍ３の密度を有する。
【００３７】
製品：（手または機械による）人工物。
【００３８】
融解物：固体材料をその最高融解温度以上に加熱することにより形成される液体。
【００３９】
ポリオレフィン：重合性オレフィンから誘導される構成単位で構成される高分子または高分子の集合。
【００４０】
半結晶：結晶質である第１の領域と非晶質である第２の領域を持つ固体材料。後述の結晶化度試験法で測定される、通常５％〜９０％のパーセント結晶化度を有する。
【００４１】
成形固体：比較的一定の体積と外形の物質の状態で、（手または機械による）人工物である。例えば、流体を外部形状に押し出し、成形し、またはコーティングした後、外部形状を所定の位置に冷却して、成形固体を得る。
【００４２】
保管：保持または維持。
【００４３】
スウェットアウト：そこに添加剤を含む固体材料からの添加剤の徐放。
【００４４】
構成成分（Ａ）電子ビーム硬化性（ＥＢＣ）ポリオレフィン化合物（「ホストポリマー」）。（Ａ）ＥＢＣポリオレフィン化合物は、低密度ポリエチレン（ＬＤＰＥ、線状低密度ポリエチレン（ＬＬＤＰＥ）、ポリオレフィンエラストマー、エチレン／（Ｃ３−Ｃ４０）α−オレフィン）コポリマー、またはこれらの任意の２つ以上の組み合わせ（例えば、ブレンドまたは溶融混合物）であってよい。ＬＤＰＥは、０．９１０〜０．９２５ｇ／ｃｍ３の密度を有し得る。ＬＬＤＰＥは、０．９１０〜０．９２５ｇ／ｃｍ３の密度を有し得る。エチレンコポリマーに基づくポリオレフィンエラストマーは、ＥＰＲおよびＥＢＲ、あるいはＥＰＲおよびＥＯＲ、あるいはＥＢＲおよびＥＯＲ、あるいはＥＰＲ、あるいはＥＢＲ、あるいはＥＯＲから選択することができる。そのようなエラストマーの例は、Ｔｈｅ  Ｄｏｗ  Ｃｈｅｍｉｃａｌ  Ｃｏｍｐａｎｙから入手可能なＥＮＧＡＧＥ（商標）、ＡＦＦＩＮＩＴＹ  （商標）、およびＩＮＦＵＳＥ（商標）ポリオレフィンエラストマーである。エチレン／（Ｃ３−Ｃ２０）α−オレフィン）コポリマーは、エチレン／プロピレンコポリマー、または本明細書に記載のエチレン／（Ｃ４−Ｃ２０）α−オレフィン）コポリマーであってもよい。エチレン−プロピレンコポリマー（ＥＰＰ）は、バイポリマーまたはエチレン−プロピレン−ジエンモノマー（ＥＰＤＭ）コポリマーであり得る。（Ａ）ＥＢＣポリオレフィン化合物は、モノマー組成、コモノマー組成、密度、結晶化度、メルトインデックス、メルトフローレート、数平均分子量（Ｍｎ）、重量平均分子量（Ｍｗ）、分子量分布（Ｍｗ／Ｍｎ）、および多孔度から選択される少なくとも１つの特徴において、除外された半結晶性ポリオレフィンおよび（Ｌ）エチレン系ポリマー添加剤とは異なり得る。
【００４５】
ＥＢＣ配合物を調製するために使用される混合工程の前に、（Ａ）ＥＢＣポリオレフィン化合物は、粉末、顆粒および／またはペレットなどの分割された固体形態であってもよい。
【００４６】
構成成分（Ｂ）アルケニル官能性単環式オルガノシロキサン（ケイ素系架橋助剤）。ケイ素原子と酸素原子、およびそれらに結合した２つ以上のプロペニル、アクリレート、および／またはビニル基を含む骨格または環部分構造を含む分子、またはこのような分子の集合。
【００４７】
構成成分（Ｂ）は先に定義されたとおりであり、架橋有効量でＥＢＣ配合物に使用される。（Ｂ）の架橋有効量は、ＥＢＣ配合物の総重量に基づいて、０．０１〜５０重量％、あるいは０．１〜２５重量％、あるいは０．５〜１０重量％、あるいは０．９〜５重量％、あるいは１〜４重量％であってよい。ＥＢＣ配合物中の（Ｂ）の架橋有効量は、上記の状況に応じて変わり得る。例えば、（Ｂ）の架橋有効量は、（ｄ）無機充填剤を含まないポリオレフィン組成物の実施形態よりも（ｄ）無機充填剤を含むポリオレフィン組成物の実施形態の方が高くなり得る。
【００４８】
構成成分（Ｂ）の架橋有効量の決定に関して、架橋の存在は、溶媒抽出の割合（Ｅｘｔ％）として検出され得る。Ｅｘｔ％＝Ｗ１／Ｗｏ＊１００％。Ｗ１は抽出後の重量、Ｗｏは抽出前の元の重量、／は除算、＊は乗算を示す。架橋ポリオレフィン生成物中の（Ｂ）の不飽和有機基（例えば、Ｒ１）の炭素−炭素二重結合の不在または減少レベルは（（Ａ）ＥＢＣポリオレフィン化合物とのカップリングによる、炭素−１３またはケイ素−２９核磁気共鳴（１３Ｃ−ＮＭＲ分光法および／または２９Ｓｉ−ＮＭＲ）分光法によって検出できる。
【００４９】
任意選択的な構成成分（Ｃ）炭素系架橋助剤。（Ｃ）炭素系架橋助剤は、２つ以上のオレフィン架橋基に結合した部分構造基を含み、ここで、部分構造基は、骨格または環炭素原子と、任意に、窒素および／または酸素原子を含むが、ケイ素原子は含まない骨格または環をそれぞれ含む非環式または環状多価基である。例としては、２−アリルフェニルアリルエーテル、４−イソプロペニル−２，６−ジメチルフェニルアリルエーテル、２，６−ジメチル−４−アリルフェニルアリルエーテル、２−メトキシ−４−アリルフェニルアリルエーテル、２，２´−ジアリルビスフェノールＡ、Ｏ、Ｏ´−ジアリルビスフェノールＡ、またはテトラメチルジアリルビスフェノールＡ、２，４−ジフェニル−４−メチル−１−ペンテン、１，３−ジイソプロペニルベンゼン、トリアリルイソシアヌレート、トリアリルシアヌレート、トリアリルトリメリテート、Ｎ，Ｎ，Ｎ´，Ｎ´，Ｎ´´，Ｎ´´−ヘキサアリル−１，３，５−トリアジン−２，４，６−トリアミン、トリアリルオルトホルメート、ペンタエリスリトールトリアリルエーテル、トリアリルシトレート、トリアリルアコニテート、トリメチロールプロパントリアクリレート、トリメチロールプロパントリメチルアクリレート、エトキシ化ビスフェノールＡジメタクリレート、１，６−ヘキサンジオールジアクリレート、ペンタエリスリトールテトラアクリレート、ジペンタエリスリトールペンタアクリレート、トリス（２−ヒドロキシエチル）イソシアヌレートトリアクリレート、プロポキシル化グリセリルトリアクリレート、少なくとも５０重量％の１，２−ビニル含有量を有するポリブタジエン、トリビニルシクロヘキサン、およびこれらの任意の２つ以上の混合物である。いくつかの態様では、本発明のマスターバッチ、配合物、および／または生成物には（Ｃ）は存在しない。いくつかの態様では、（Ｃ）は、本発明のマスターバッチ、配合物、および／または生成物中に、すべてその総重量に基づいて、０．１〜１０重量％、あるいは１〜５重量％、あるいは、２〜５重量％の濃度で存在する。
【００５０】
任意選択的な構成成分（Ｄ）難燃剤。（Ｄ）難燃剤は、火炎中の化学反応を抑制することによって火の広がりを抑制または遅延させる化合物である。いくつかの態様では、（Ｄ）難燃剤は（Ｄ１）鉱物、（Ｄ２）有機ハロゲン化合物、（Ｄ３）（有機）リン化合物、（Ｄ４）ハロゲン化シリコーン、または（Ｄ５）（Ｄ１）〜（Ｄ４）の任意の２つ以上の組み合わせである。いくつかの態様では、本発明のマスターバッチ、配合物、および／または生成物には（Ｄ）は存在しない。いくつかの態様では、（Ｄ）は、本発明のマスターバッチ、配合物、および／または生成物中に、すべてその総重量に基づいて、０．１〜２０重量％、あるいは１〜１０重量％、あるいは、５〜２０重量％の濃度で存在する。
【００５１】
任意選択的な構成成分（Ｅ）酸化防止剤。ポリオレフィンの酸化を抑制するための化合物。適切な第２の酸化防止剤の例は、重合１，２−ジヒドロ−２，２，４−トリメチルキノリン（ＡｇｅｒｉｔｅＭＡ）、トリス（４−ｔｅｒｔ−ブチル−３−ヒドロキシ−２，６−ジメチルベンジル）−ｓ−トリアジン−２，４，６−（１Ｈ、３Ｈ、５Ｈ）トリオン（Ｃｙａｎｏｘ１７９０）、ジステアリル−３，３−チオジプロピオネート（ＤＳＴＤＰ）、テトラキスメチレン（３，５−ジ−ｔｅｒｔ−ブチル−４−ヒドロキシヒドロシンナメート）メタン（Ｉｒｇａｎｏｘ１０１０）、１，２−ビス（３，５−ジ−ｔｅｒｔ−ブチル−４−ヒドロキシヒドロシンナモイル）ヒドラジン（Ｉｒｇａｎｏｘ１０２４）、ビス（４，６−ジメチルフェニル）イソブチリデン（Ｌｏｗｉｎｏｘ  ２２ＩＢ４６）、４，４−チオビス（２−ｔｅｒｔ−ブチル−５−メチルフェノール）（ＴＢＭ６）である。一部の態様では、本発明のマスターバッチ、配合物、および／または生成物には（Ｅ）は存在しない。いくつかの態様において、（Ｅ）は、本発明のマスターバッチ、配合物、および／または生成物中に、その総重量に基づいて０．０１〜１０重量％、あるいは０．０５〜５重量％、あるいは０．１〜３重量％の濃度で存在する。
【００５２】
任意選択的な構成成分（添加剤）（Ｆ）加工助剤。構成成分（Ｆ）は、架橋助剤マスターバッチ組成物の溶融物の機械を通る流れを改善し得る。（Ｆ）は、フルオロポリマー等の有機加工助剤、またはポリオルガノシロキサンもしくはフルオロ官能化ポリオルガノシロキサン等のシリコーン加工助剤であり得る。いくつかの態様では、本発明のマスターバッチ、配合物、および／または生成物には（Ｆ）は存在しない。いくつかの態様において、（Ｆ）は、本発明のマスターバッチ、配合物、および／または生成物中に、その総重量に基づいて１〜２０重量％、あるいは２〜１８重量％、あるいは３〜１５重量％の濃度で存在する。
【００５３】
任意選択的な構成成分（添加剤）（Ｇ）着色剤。例えば、顔料または染料。例えば、カーボンブラックまたは二酸化チタン。カーボンブラックは、ポリ（１−ブテン−コ−エチレン）コポリマー（マスターバッチの総重量の≧９５重量％〜＜１００重量％）と、カーボンブラック（マスターバッチの総重量の＞０重量％〜≦５重量％との配合物であるカーボンブラックマスターバッチとして提供され得る。いくつかの態様では、本発明のマスターバッチ、配合物、および／または生成物には（Ｇ）は存在しない。いくつかの態様において、（Ｇ）着色剤は、本発明のマスターバッチ、配合物、および／または生成物中に、その総重量に基づいて０．１〜３５重量％、あるいは１〜１０重量％で存在する。
【００５４】
任意選択的な構成成分（添加剤）（Ｈ）金属不活性化剤。例えば、オキサリルビス（ベンジリデンヒドラジド）（ＯＡＢＨ）。いくつかの態様では、本発明のマスターバッチ、配合物、および／または生成物には（Ｈ）は存在しない。いくつかの態様では、（Ｈ）は、本発明のマスターバッチ、配合物、および／または生成物中に、すべてその総重量に基づいて０．００１〜０．２重量％、あるいは０．０１〜０．１５重量％、あるいは０．０１〜０．１０重量％で存在する。
【００５５】
任意選択的な構成成分（添加剤）（Ｉ）（不飽和炭素−炭素結合）を含まない加水分解性シラン。湿気を除去するのに有用。構成成分（Ｉ）は、少なくとも１つ、あるいは少なくとも２つ、あるいは少なくとも３つ、あるいは４つの加水分解性基（例えば、上で定義したようなＲ２）、およびアルキル基またはアリール基等の、最大３つ、あるいは最大２つ、あるいは最大１つ、あるいは０の非加水分解性（不飽和炭素−炭素結合）を含まない基を含有する任意のモノシランであり得る。（Ｉ）の例は、アセトキシトリメチルシラン、４−ベンジルフェニルスルホンオキシトリブチルシラン、ジメチルアミノ−メトキシ−ジオクチルシラン、オクチルトリメトキシシラン、およびテトラメトキシシランである。いくつかの態様では、本発明のマスターバッチ、配合物、および／または生成物には（Ｉ）は存在しない。いくつかの態様では、（Ｉ）は、本発明のマスターバッチ、配合物、および／または生成物中に、すべてその総重量に基づいて、０．１〜２重量％、あるいは０．１〜１．５重量％、あるいは０．１〜１．０重量％で存在する。
【００５６】
任意選択的な構成成分（添加剤）（Ｊ）腐食防止剤。例えば、硫酸スズ（ＩＩ）。いくつかの態様では、本発明のマスターバッチ、配合物、および／または生成物には（Ｊ）は存在しない。いくつかの態様では、（Ｊ）は、本発明のマスターバッチ、配合物、および／または生成物中に、その総重量に基づいて０．００００１〜０．１重量％、あるいは０．０００１〜０．０１重量％で存在する。
【００５７】
任意選択的な構成成分（添加剤）（Ｋ）ヒンダードアミン光安定剤。（Ｋ）は、酸化分解を抑制する化合物である。適切な（Ｋ）の例は、ブタン二酸ジメチルエステル、４−ヒドロキシ−２，２，６，６−テトラメチル−１−ピペリジン−エタノールを有するポリマー（ＣＡＳ番号６５４４７−７７−０、市販のＬＯＷＩＬＩＴＥ６２）、およびポリ［［６−［（１，１，３，３−テトラメチルブチル）アミノ］−１，３，５−トリアジン−２，４−ジイル］［（２，２，６，６−テトラメチル−４−ピペリジニル）イミノ］−１，６−ヘキサンジイル［（２，２，６，６−テトラメチル−４−ピペリジニル）イミノ］］）（ＣＡＳ７１８７８−１９−８／７０６２４−１８−９、Ｃｈｉｍａｓｓｏｒｂ９９４ＬＤ、ＢＡＳＦ）である。いくつかの態様では、本発明のマスターバッチ、配合物、および／または生成物には（Ｋ）は存在しない。いくつかの態様では、（Ｋ）は、本発明のマスターバッチ、配合物、および／または生成物中に、すべてその総重量に基づいて、０．００１〜０．４重量％、あるいは０．００１〜０．２重量％、あるいは０．０１〜０．１５重量％、あるいは０．０１〜０．１０重量％で存在する。
【００５８】
任意選択的な構成成分（添加剤）（Ｌ）エチレン系コポリマー添加剤。構成成分（Ｌ）は、構成成分（Ａ）および（Ｃ）とは異なる。（Ｌ）は、ＬＤＰＥ、エチレン／α−オレフィンコポリマー、エチレン／不飽和カルボン酸エステルコポリマー（エチレン／酢酸ビニル（ＥＶＡ）コポリマー、エチレン／アクリル酸エチル（ＥＥＡ）コポリマー、またはエチレン／メタクリル酸エチル（ＥＥＭＡ）コポリマー）である。いくつかの態様では、本発明のマスターバッチ、配合物、および／または生成物には（Ｌ）は存在しない。いくつかの態様では、（Ｌ）は、本発明のマスターバッチ、配合物、および／または生成物中に、すべてはその総重量に基づいて、０．１〜２０重量％、あるいは１〜１０重量％、あるいは、５〜２０重量％の濃度で存在する。
【００５９】
任意選択的な構成成分（Ｍ）充填剤：ホスト材料の空間を占有し、任意選択的にホスト材料の機能に影響を与える、細かく分割された粒子状の固体またはゲル。（Ｍ）充填剤は、焼成粘土、有機粘土、またはＣａｂｏｔ  ＣｏｒｐｏｒａｔｉｏｎからＣＡＢ−Ｏ−ＳＩＬの商品名で市販されているものなどの疎水化ヒュームドシリカであってもよい。（Ｍ）充填剤は、難燃効果を有し得る。いくつかの態様では、本発明の配合物および生成物は（Ｍ）を含まない。存在する場合、（Ｍ）充填剤は、本発明の配合物および生成物の１〜４０重量％、あるいは２〜３０重量％、あるいは５〜２０重量％であってもよい。
【００６０】
（Ｍ）充填剤に関して、いくつかの態様では、本発明の配合物および生成物は、酸化アルミニウム、ケイ酸アルミニウム、ケイ酸カルシウム、ケイ酸マグネシウム、シリカ、二酸化チタン、およびこれらの混合物からなる群から選択される無機充填剤を、２０重量％以上含有しない、あるいは１５重量％以上含有しない、あるいは１０重量％以上含有しない、あるいはまったく含有しない。本発明の配合物および生成物は、Ａｌを含有する固体、Ｃａを含有する固体、Ｍｇを含有する固体、Ｓｉを含有する固体、Ｔｉを含有する固体、およびこれらの混合物からなる群から選択されるいずれかの無機充填剤を、２０重量％以上含有しなくてもよく、あるいは１５重量％以上含有せず、あるいは１０重量％以上含有せず、あるいはまったく含有しない。誤解を避けるために、「無機充填剤」という用語にはカーボンブラックは含まれていない。
【００６１】
任意選択的な構成成分（Ｎ）核剤。ポリオレフィンポリマーの結晶化速度を高める有機または無機添加剤。（Ｎ）の例は、炭酸カルシウム、二酸化チタン、硫酸バリウム、超高分子量ポリエチレン、フタル酸水素カリウム、安息香酸化合物、安息香酸ナトリウム化合物、ビシクロ［２．２．１］ヘプタン−２，３−ジカルボン酸二ナトリウム、であり、亜鉛モノグリセロレート、および１，２−シクロヘキサンジカルボン酸、カルシウム塩、ステアリン酸亜鉛である。いくつかの態様では、本発明の配合物および生成物は（Ｎ）を含まない。（Ｎ）は、存在する場合、本発明の配合物および生成物の０．０１〜１．５重量％、あるいは０．０５〜１．２重量％、あるいは０．１〜１．０重量％の濃度であり得る。
【００６２】
任意選択的な構成成分（Ｏ）トリーイング遅延剤。（Ｏ）トリーイング遅延剤は、水および／または電気トリーイングを抑制する分子、またはそのような分子の集まりである。トリーイング遅延剤は、水トリーイング遅延剤または電気トリーイング遅延剤であり得る。水トリーイング遅延剤は、電界と湿気または水分との複合効果にさらされるとポリオレフィンが劣化するプロセスである、水トリーイングを抑制する化合物である。電気トリーイング遅延剤は、部分的な放電による固体電気絶縁における電気的事前分解プロセスである、電気トリーイングを抑制する化合物である。電気トリーイングは、水がない場合に発生し得る。水トリーイングおよび電気トリーイングは、被覆がポリオレフィンを含有する、被覆導体を含有する電気ケーブルについての問題である。（Ｏ）トリーイング遅延剤は、ポリ（エチレングリコール）（ＰＥＧ）であってもよい。
【００６３】
その他の任意選択的な構成成分。いくつかの態様では、本発明の配合物および生成物は、任意選択的な構成成分を含まない。いくつかの態様では、本発明の配合物および生成物は、構成成分（Ｃ）〜（Ｏ）以外のいずれかの任意選択的な構成成分を含まない。いくつかの態様では、本発明の配合物および／または生成物は、潤滑剤、鉱油、または粘着防止剤である少なくとも１つの任意選択的な構成成分（添加剤）をさらに含む。本発明の配合物および生成物は、電子ビーム硬化性配合物などの有機過酸化物を含まない硬化性配合物において有益ではない、スコーチ防止剤を含まなくてもよい。
【００６４】
任意選択的な構成成分は、それを必要とする本発明のマスターバッチ、配合物、および／または生成物に少なくとも１つの特徴または特性を付与するのに有用であり得る。特徴または特性は、本発明の配合物および／または生成物が高い動作温度にさらされる操作または用途における本発明の配合物および／または生成物の性能を改善するのに有用であり得る。そのような操作または用途には、溶融混合、押出、成形、温水パイプ、および電力ケーブルの絶縁層が含まれる。
【００６５】
電子ビーム硬化性配合物。本発明の配合物および生成物中のすべての構成成分および添加剤の総重量は、独立して１００．００重量％である。電子ビーム硬化性配合物は、一部分配合物、あるいは二部分配合物であってもよい。二部分配合物は、第１および第２の部分を含むことができ、第１の部分は本質的に構成成分（Ａ）および（Ｂ）からなり、第２の部分は本質的に１つ以上の任意選択的な構成成分（Ｃ）〜（Ｏ）からなる。
【００６６】
ＥＢＣ配合物およびそれから製造された硬化ポリオレフィン生成物は、ホスファゼン塩基を含まない。ホスファゼン塩基は、開環触媒の一種である。除外されたホスファゼン塩基はコア構造Ｐ＝Ｎを持ち、遊離Ｎ原子価は水素、ヒドロカルビル、−Ｐ＝Ｎまたは＝ＰＮに連結され、遊離Ｐ原子価は＝Ｎまたは−Ｎに連結される。ホスファゼン塩基の例は、ＵＳ８，４２６，５１９  Ｂ２、９欄、２９行目〜１０欄、３１行目にある。除外されたホスファゼン塩基には、それらの２つ以上の組み合わせが含まれる。
【００６７】
除外されたホスファゼン塩基に加えて、特定の実施形態のＥＢＣ配合物およびそれから製造された硬化ポリオレフィン生成物はまた、他の開環触媒を含まなくてもよい。他の開環触媒の例は、Ｆ．Ｏ．Ｓｔａｒｋ  ｅｔ  ａｌ．，Ｓｉｌｉｃｏｎｅｓ，Ｃｏｍｐｒｅｈｅｎｓｉｖｅ  Ｏｒｇａｎｏｍｅｔａｌｌｉｃ  Ｃｈｅｍｉｓｔｒｙ，ｖｏｌｕｍｅ  ２，３０５，Ｐｅｒｇａｍｏｎ  Ｐｒｅｓｓ（１９８２）に記載されている。それらには、トリフルオロメタンスルホン酸およびその金属塩、硫酸、過塩素酸、塩酸などの強酸、金属ハロゲン化物などのカチオン開環触媒、有機リチウム、アルカリ金属酸化物、アルカリ金属水酸化物などのアニオン開環触媒、およびそれらの任意の２つ以上の混合物が含まれる。ＥＢＣ配合物およびそれから製造された硬化ポリオレフィン生成物は、酸性縮合触媒であって、（ｉ）有機スルホン酸、有機ホスホン酸、またはハロゲン化水素、（ｉｉ）有機スルホン酸、（ｉｉｉ）アルキル置換アリールスルホン酸、（ｉｖ）１つもしくは２つの（Ｃ５−Ｃ２０）アルキル置換基（複数可）とフェニルもしくはナフチルである１つのアリール基とが存在する、アルキル置換アリールスルホン酸、（ｖ）（Ｃ１−Ｃ５）アルキルホスホン酸であって、（Ｃ１−Ｃ５）アルキルが非置換であるかもしくは１つの−ＮＨ２基で置換されている、（Ｃ１−Ｃ５）アルキルホスホン酸、（ｖｉ）ＨＦ、ＨＣｌ、もしくはＨＢｒ、（ｖｉｉ）ルイス酸、または（ｖｉｉｉ）（ｉ）〜（ｖｉｉ）のうちのいずれか２つ以上の組み合わせ、である、酸性縮合触媒を含まなくてよい。除外される他の開環触媒には、これらの２つ以上の組み合わせが含まれる。
【００６８】
ＥＢＣ配合物およびそれから製造された硬化ポリオレフィン生成物は、５０重量％以上の結晶化度を有する半結晶性ポリオレフィンを含まない。除外される半結晶性ポリオレフィンは、少なくとも５５重量％、あるいは少なくとも５８重量％、あるいは少なくとも５９重量％の結晶化度を有し得る。直前の態様のいずれか１つでは、結晶化度は、最大９０重量％、あるいは最大８０重量％、あるいは最大７８重量％であり得る。いくつかの態様では、結晶化度は、５５〜８０重量％、あるいは５８〜７８重量％、あるいは５８〜７６重量％、あるいは６２〜７８重量％、あるいは５９±１重量％、６２±１重量％、７６±１重量％、および７７±１重量％のうちのいずれか１つである。５０重量％以上の結晶化度を有する除外された半結晶性ポリオレフィンは、それらの２つ以上の組み合わせを含む。
【００６９】
除外される半結晶性ポリオレフィンは、５０重量％以上の結晶化度を有する半結晶性ポリエチレンであってもよい。例は、半結晶性中密度ポリエチレン（ＭＤＰＥ）、半結晶性高密度ポリエチレン（ＨＤＰＥ）、またはそれらの組み合わせであり、すべて結晶化度が５０重量％以上である。半結晶性ＨＤＰＥは、０．９７０ｇ／ｃｍ３、あるいは最大で０．９６０ｇ／ｃｍ３、あるいは最大で０．９５０ｇ／ｃｍ３の最大密度を有し得る。半結晶性ＨＤＰＥは、＞０．９３５〜０．９７０ｇ／ｃｍ３、あるいは０．９３５〜０．９６５ｇ／ｃｍ３の密度を有し得る。密度は、ＡＳＴＭ  Ｄ−１５０５、密度勾配法によるプラスチック密度試験法によって測定され得る。除外される半結晶性ポリオレフィンは、１０〜２０ｇ／１０分の、あるいは０．１〜１０ｇ／１０分の、あるいは０．２０〜９ｇ／１０分の、メルトインデックス（Ｉ２、１９０℃／２．１６ｋｇ荷重）を有することができる。Ｉ２は、後述するように、ＡＳＴＭ  Ｄ１２３８によって決定され得る。除外された半結晶性ポリオレフィンは、モノモーダルな、あるいはマルチモーダルな、例えばバイモーダルな分子量分布（ＭＷＤ）によって特徴付けられてもよい。除外された半結晶性ポリオレフィンは、バイモーダルであり、０．９５０〜０．９５８ｇ／ｃｍ３の密度および０．２０〜０．４０ｇ／１０分のメルトインデックスを有する半結晶性ＨＤＰＥであってもよい。除外された半結晶性ポリオレフィンは、モノモーダルであり、０．９３０〜０．９７０ｇ／ｃｍ３の密度および０．６５〜９ｇ／１０分のメルトインデックス、あるいは０．９３５〜０．９６５ｇ／ｃｍ３の密度および０．７〜８．５ｇ／１０分のメルトインデックスを有する半結晶性ＨＤＰＥであってもよい。
【００７０】
ＥＢＣ配合物およびそれから製造された硬化ポリオレフィン生成物は、有機過酸化物を含まない。除外される有機過酸化物は、炭素原子、水素原子、および２つ以上の酸素原子を含み、少なくとも１つの−ＯＯ−基を持つ分子であり、ただし、１つ以上の−ＯＯ−基がある場合は、それぞれ−ＯＯ−基は、１つ以上の炭素原子またはそのような分子の集合を介して、別の−ＯＯ−基に間接的に結合する。除外される有機過酸化物は、式ＲＯ−Ｏ−Ｏ−ＲＯのモノペルオキシドを含んでよく、式中、各ＲＯは独立して、（Ｃ１−Ｃ２０）アルキル基または（Ｃ６−Ｃ２０）アリール基である。ＲＯの各（Ｃ１−Ｃ２０）アルキル基は独立して、非置換であるか、または１もしくは２個の（Ｃ６−Ｃ１２）アリール基で置換されている。ＲＯの各（Ｃ６−Ｃ２０）アリール基は独立して、非置換であるかまたは１〜４個の（Ｃ１−Ｃ１０）アルキル基で置換されている。除外される有機過酸化物はまた、Ｒは、（Ｃ２−Ｃ１０）アルキレン、（Ｃ３−Ｃ１０）シクロアルキレン、またはフェニレンＲなどの二価の炭化水素基である式ＲＯ−ＯＯＲＯＯＲＯのジペルオキシドを含み、各ＲＯは上で定義したとおりである。除外される有機過酸化物には、ビス（１，１−ジメチルエチル）ペルオキシド、ビス（１，１−ジメチルプロピル）ペルオキシド、２，５−ジメチル−２，５−ビス（１，１−ジメチルエチルペルオキシ）ヘキサン、２，５−ジメチル−２，５−ビス（１，１−ジメチルエチルペルオキシ）ヘキシン、４，４−ビス（１，１−ジメチルエチルペルオキシ）吉草酸、ブチルエステル、１，１−ビス（１，１−ジメチルエチルペルオキシ）−３，３，５−トリメチルシクロヘキサン、過酸化ベンゾイル、過安息香酸ｔｅｒｔ−ブチル、ジ−ｔｅｒｔ−アミルペルオキシド（「ＤＴＡＰ」）、ビス（α−ｔ−ブチル−ペルオキシイソプロピル）ベンゼン（「ＢＩＰＢ」）、イソプロピルクミルｔ−ブチルペルオキシド、ｔ−ブチルクミルペルオキシド、ジ−ｔ−ブチルペルオキシド、２，５−ビス（ｔ−ブチルペルオキシ）−２，５−ジメチルヘキサン、２，５−ビス（ｔ−ブチルペルオキシ）−２，５−ジメチルヘキシン−３，１，１−ビス（ｔ−ブチルペルオキシ）−３，３，５−トリメチルシクロヘキサン、イソプロピルクミルクミルペルオキシド、４，４−ジ（ｔｅｒｔ−ブチルペルオキシ）吉草酸ブチル、または過酸化ジ（イソプロピルクミル）、または過酸化ジクミルが含まれる。除外された有機過酸化物には、２つ以上のこのような有機過酸化物の組み合わせが含まれる。
【００７１】
ＥＢＣ配合物およびそれから製造される硬化ポリオレフィン生成物のいくつかの実施形態は、酸化アルミニウム、ケイ酸アルミニウム、ケイ酸カルシウム、ケイ酸マグネシウム、シリカ、二酸化チタン、およびこれらの２つ以上の混合物から選択される無機充填剤を含まなくてもよい。
【００７２】
ＥＢＣ配合物およびそれから製造された硬化ポリオレフィン生成物のいくつかの実施形態は、ホスファゼン塩基、５０重量％以上の結晶化度を有する半結晶性ポリオレフィン、有機過酸化物、ホスファゼン塩基以外の開環触媒、そして無機充填剤のそれぞれを含まない。いくつかのそのような実施形態では、ＥＢＣ配合物およびそれから製造された硬化ポリオレフィン生成物は、（Ｃ）炭素系架橋助剤、ＴｉＯ２、または（Ｃ）炭素系架橋助剤とＴｉＯ２の両方も含まない。本発明の配合物および生成物は、シルセスキオキサン、あるいは構成成分（Ｂ）および（Ｂ）の電子ビーム硬化（架橋）反応生成物を除く任意のシロキサンを含まなくてもよい。
【００７３】
（Ｃ３−Ｃ２０）α−オレフィンおよび（Ｃ３−Ｃ２０）α−オレフィン。式（Ｉ）：Ｈ２Ｃ＝Ｃ（Ｈ）−Ｒ（Ｉ）、式中、Ｒは、それぞれ直鎖（Ｃ１−Ｃ１８）アルキル基または直鎖（Ｃ２−Ｃ１８）アルキル基のいずれかである。（Ｃ３）α−オレフィンは１−プロペンであり、式（Ｉ）のＲ基はメチルである。（Ｃ２−Ｃ１８）アルキル基は、２〜１８個の炭素原子を有する一価の非置換の飽和炭化水素である。（Ｃ２−Ｃ１８）アルキルの例は、エチル、プロピル、ブチル、ペンチル、ヘキシル、ヘプチル、オクチル、ノニル、デシル、ウンデシル、ドデシル、トリデシル、テトラデシル、ペンタデシル、ヘキサデシル、ヘプタデシル、およびオクタデシルである。いくつかの実施形態において（Ｃ４−Ｃ２０）α−オレフィンは、１−ブテン、１−ヘキセン、または１−オクテンであり、あるいは、１−ブテン、１−ヘキセン、または１−オクテンであり、あるいは、１−ブテンまたは１−ヘキセンであり、あるいは、１−ブテンまたは１−オクテンであり、あるいは、１−ヘキセンまたは１−オクテンであり、あるいは１−ブテンであり、あるいは１−ヘキセンであり、あるいは、１−オクテンであり、あるいは、１−ブテン、１−ヘキセン、および１−オクテンの任意の２つの組み合わせである。
【００７４】
本明細書中の任意の化合物は、天然存在形態および／または同位体濃縮形態を含むそのすべての同位体形態の全てを含み、医療用途や偽造防止用途など、追加の用途を有してもよい。
【００７５】
電子ビーム照射硬化の方法。この方法は、有効線量の電子ビーム照射でＥＢＣ配合物に電子ビームを照射することを含んでもよい。電子ビーム照射の有効線量または吸収線量は、ＥＢＣ配合物１キログラムあたり４９〜２０１キロジュールのエネルギー（ｋＪ／ｋｇ）、あるいは４９〜１６０ｋＪ／ｋｇ、あるいは８０〜２０１ｋＪ／ｋｇ、あるいは８０〜１６０ｋＪ／ｋｇ、あるいは５０〜８０ｋＪ／ｋｇ、あるいは１００〜１４０ｋＪ／ｋｇ、あるいは１６０〜２０１ｋＪ／ｋｇであってよい。１００ｋＪ／ｋｇは、１０メガラド（Ｍｒａｄ）／ｋｇに等しく１００，０００グレイに等しい。１グレー＝１キログラムあたり１ジュール（Ｊ／ｋｇ）＝１００ラド電子ビーム照射は、中華人民共和国のＷｕｘｉ  Ａｉｂａｎｇ  Ｒａｄｉａｔｉｏｎ  Ｔｅｃｈｎｏｌｏｇｙ  Ｃｏｍｐａｎｙ，  Ｌｉｍｉｔｅｄから入手可能なＡｉｂａｎｇ  ＡＢ５．０マシンなどのＥビームアクセラレータマシンを使用して生成できる。電子ビーム照射ステップは、１０℃〜５０℃などの任意の適切な温度で（例えば、２３℃±１℃）、空気または分子窒素ガスなどの任意の適切な雰囲気下で、０．１〜２０分、あるいは０．１〜１０分、あるいは０．１〜５分などの適切な時間、実施することができる。照射は、連続的または断続的に、あるいは連続的に投与されてもよい。
【００７６】
特に示されない限り、以下を適用する。代替的に、異なる実施形態に先行する。ＡＳＴＭとは、標準化機構である、ＡＳＴＭ  Ｉｎｔｅｒｎａｔｉｏｎａｌ，Ｗｅｓｔ  Ｃｏｎｓｈｏｈｏｃｋｅｎ，  Ｐｅｎｎｓｙｌｖａｎｉａ，  ＵＳＡを意味する。ＩＥＣは、スイスジュネーブの国際電気標準会議の標準化機構を意味する。いずれの比較実施例も説明目的でのみ使用されており、先行技術ではない。含まないまたは欠いているは、完全に存在しないこと、代替として検出不可能であることを意味する。ＩＵＰＡＣは、国際純正応用化学連合（ＩＵＰＡＣ  Ｓｅｃｒｅｔａｒｉａｔ，Ｒｅｓｅａｒｃｈ  Ｔｒｉａｎｇｌｅ  Ｐａｒｋ，Ｎｏｒｔｈ  Ｃａｒｏｌｉｎａ，ＵＳＡ）である。必須ではなく、選択の許容を与えることができる。作動とは、機能的に可能または有効なことを意味する。任意選択の手段は存在しない（または除外される）、代替的に存在する（または含まれる）ことを意味する。ＰＰＭは、重量ベースである。特性は、標準試験方法および測定条件（例えば、粘度：２３℃および１０１．３ｋＰａ）を用いて測定される。範囲は、端点、部分範囲、およびその中に包含される整数値および／または小数値を含むが、整数の範囲が小数値を含まない場合を除く。室温は２３℃±１℃である。化合物に関連するとき置換されているとは、水素の代わりに、置換ごとに１個までおよびそれを含んで、１個以上の置換基を有することを意味する。
【００７７】
結晶化度試験法。（Ａ）半結晶性ポリオレフィンキャリア樹脂等の半結晶性ポリオレフィン樹脂の結晶化度を重量％で決定するため。以下のようにＤＳＣ機器ＤＳＣ  Ｑ１０００（ＴＡ  Ｉｎｓｔｒｕｍｅｎｔｓ）を使用して溶融ピークおよび重量パーセント（重量％）結晶化度を決定する。手順（Ａ）ベースライン較正機器。ソフトウェア較正ウィザードを使用する。まず、アルミニウムＤＳＣパン中に試料を全く含まずにセルを−８０℃〜２８０℃に加熱することによってベースラインを得る。次いで、較正ウィザードの指示に従ってサファイア標準を使用する。標準試料を１８０℃に加熱し、１０℃／分の冷却速度で１２０℃に冷却し、次いで標準試料を等温で１２０℃に１分間保持し、続いて標準試料を１０℃／分の加熱速度で１２０℃〜１８０℃まで加熱することによって、１〜２ミリグラム（ｍｇ）の新鮮なインジウム試料を分析する。インジウム標準試料が、融解熱（Ｈｆ）＝２８．７１±０．５０ジュール／グラム（Ｊ／ｇ）、および溶融開始＝１５６．６±０．５℃を有することを決定する。同じＤＳＣ機器を使用して、試験試料のＤＳＣ測定を実行する。ポリエチレン試験試料については、以下の手順（Ｂ）を参照する。ポリプロピレン試験試料については、以下の手順（Ｃ）を参照する。ＤＳＣを使用して決定された結晶化度の重量パーセント値は、密度に基づく方法に従って決定された結晶化度の重量パーセント値よりも約３重量％低くなる。
【００７８】
手順（Ｂ）ポリエチレン試験試料のＤＳＣ。ポリマーの試験試料を１６０℃の温度で薄膜にプレスする。ＤＳＣ皿に５〜８ｍｇの試験試料フィルムを秤量する。パンを蓋で閉じてクリンプし、密閉雰囲気を確保する。密閉したパンをＤＳＣセル内に配置し、３０℃でセルを平衡化し、約１００℃／分の速度で１４０℃に加熱し、試料を１４０℃で１分間保持し、試料を１０℃／分の速度で０℃以下（例えば−４０℃）に冷却して、冷却曲線融解熱（Ｈｆ）を得て、等温で０℃以下（例えば−４０℃）に３分間保持する。次いで、試料を１０℃／分の速度で１８０℃に再度加熱して、第２の加熱曲線融解熱（ΔＨｆ）を得る。得られた曲線を使用して、結晶化の開始から１０℃まで積分することにより、冷却曲線融解熱（Ｊ／ｇ）を計算する。第２の加熱曲線溶融熱（Ｊ／ｇ）は、１０℃から溶融終了までを積分することによって計算される。試験試料の第２の加熱曲線融解熱（ΔＨｆ）および１００％結晶性ポリエチレンの融解熱に対するその正規化から、ポリマーの重量パーセント結晶化度（重量％結晶化度）を測定したところ、重量％結晶化度＝（ΔＨｆ＊１００％）／２９２Ｊ／ｇであり、式中、ΔＨｆが、上で定義した通りであり、＊が数学的乗算を示し、／が数学的除算を示し、２９２Ｊ／ｇが、１００％結晶性ポリエチレンについての融解熱（ΔＨｆ）の文献値である。
【００７９】
手順（Ｃ）ポリプロピレン試験試料のＤＳＣ。半結晶性エチレン系ポリマーの試験試料を２１０℃の温度で薄膜にプレスする。ＤＳＣ皿に５〜８ｍｇの試験試料フィルムを秤量する。パンを蓋で閉じてクリンプし、密閉雰囲気を確保する。密閉したパンをＤＳＣセル内に配置し、約１００℃／分の速度で２３０℃に加熱する。試料を２３０℃で５分間保持し、試料を１０℃／分の速度で−２０℃に冷却して、冷却曲線融解熱を得て、等温で−２０℃に５分間保持する。次いで、溶融が完了するまで試料を１０℃／分の速度で再度加熱して、第２の加熱曲線融解熱（（ΔＨｆ））を得る。得られた曲線を使用して、結晶化の開始から１０℃まで積分することにより、冷却曲線融解熱（Ｊ／ｇ）を計算する。第２の加熱曲線溶融熱（Ｊ／ｇ）は、１０℃から溶融終了までを積分することによって計算される。試験試料の第２の加熱曲線融解熱（ΔＨｆ）および１００％結晶性ポリプロピレンの融解熱に対するその正規化から、ポリマーの重量パーセント結晶化度（重量％結晶化度）を測定したところ、重量％結晶化度＝（ΔＨｆ＊１００％）／１６５Ｊ／ｇであり、式中、ΔＨｆが、上で定義した通りであり、＊が数学的乗算を示し、／が数学的除算を示し、１６５Ｊ／ｇが、１００％結晶性ポリプロピレンについての融解熱（ΔＨｆ）の文献値である。
【００８０】
密度試験方法：ＡＳＴＭ  Ｄ７９２−１３、変位によるプラスチックの密度と比重（相対密度）の標準試験法の方法Ｂに従って測定した（水以外の液体中、例えば液体２−プロパノール中で固体プラスチックを試験するため）。結果は１立方センチメートル当たりのグラム数（ｇ／ｃｍ３）の単位で報告する。
【００８１】
ゲル含有量試験方法：ＡＳＴＭ  Ｄ２７６５−０１（２００６）、架橋エチレンプラスチックのゲル含有量と膨潤率の測定のための標準試験方法、試験方法Ａにより測定した。
【００８２】
ホットクリープ（ホットセット）試験方法：試験試料  （ＡＳＴＭ  ６３８−３４に規定された寸法のドッグボーン型、厚さ＜２ミリメートル（ｍｍ）、マーカーラインの間隔２０ｍｍ）を２００℃のオーブンに入れ、試験試料には２０ニュートン／平方センチメートル（Ｎ／ｃｍ２）の力に等しい重りを取り付けた。次いで、これらの条件下で試験試料の伸び（マーカーライン間の距離）を測定して、最初の２０ｍｍの距離に対する百分率として表す。マーカーライン間の距離が４０ｍｍに広がった場合、ホットクリープは１００％（１００＊（４０−２０）／２０）＝１００％）であり、１００ｍｍに広がった場合ホットクリープは４００％である。ホットクリープ試験方法において、他の全ての条件が等しい場合、試験試料中の架橋レベルが低くなるほど、その伸び度合いは大きくなる。逆に、試験試料中の架橋レベルが高くなるほど、その伸び度合いは小さくなる。試験試料中の架橋レベルが十分に低い場合、試験試料は、試験の開始から数分または数秒以内に発生する可能性がある破損により不合格になるおそれがある。電力ケーブルは２００℃もの高い動作温度にならないかもしれないが、この試験は、業界がその絶縁層に使用するための材料を評価するための信頼できる方法である。ホットクリープ率が低いほど、材料の性能は向上する。電力ケーブル業界では、試験試料を２００℃で１５分間保持した後に１７５％未満のホットクリープが、ホットクリープ試験に合格する。２００℃で１５分後に１００％未満のホットクリープが特に望ましい。試験試料が１５分後に無傷である場合、重りを取り除き、試験試料をオーブンから取り出して室温に放冷した。冷却後の試験試料の残留伸びを測定した。また、室温下での残留伸びは、２００℃で測定したホットクリープ値の１５％未満であるべきである。
【００８３】
メルトフローレート（２３０℃、２．１６キログラム（ｋｇ）、「ＭＦＲ」）試験法：プロピレンベース（コ）ポリマーの場合、２３０℃／２．１６ｋｇの条件を使用して、ＡＳＴＭ  Ｄ１２３８−１３に従って測定され、以前は「条件Ｅ」として知られ、ＭＦＲとしても知られていた。結果を、１０分当たりの溶出したグラム単位（ｇ／１０分）または１．０分当たりのデシグラム（ｄｇ／１分）で報告する。１０．０ｄｇ＝１．００ｇ。
【００８４】
メルトインデックス（１９０℃、２．１６キログラム（ｋｇ）、「Ｉ２」）試験法：エチレン系（コ）ポリマーの場合、１９０℃／２．１６ｋｇの条件を使用して、ＡＳＴＭ  Ｄ１２３８−１３に従って測定され、以前は「条件Ｅ」として知られ、Ｉ２としても知られていた。結果を、１０分当たりの溶出したグラム単位（ｇ／１０分）または１．０分当たりのデシグラム（ｄｇ／１分）で報告する。１０．０ｄｇ＝１．００ｇ。
【００８５】
スウェットアウト試験法（定性的）：ポリエチレンペレットの試料を、架橋助剤と一緒に、別の未使用のプレスシールポリエチレンプラスチックバッグ（ジップロックまたはクリックシールバッグとして知られる）に追加する。バッグをシールする。バッグ中のペレットをプレスする。バッグと内容物を室温で１４日間保管する。１４日目に、光の下でバッグの表面に残ったオイルの跡をバッグで観察する。オイルトレースは、表面の移行と低い溶解性を示している。バッグの表面のオイルトレースが多くなるほど、架橋助剤のスウェットアウトが多くなる。オイルトレースを、なし、非常に少ない、少し、または明らか（少し以上）として特徴付けることにより、スウェットアウトの進行量をランク付けする。
【実施例】
【００８６】
ＥＢＣポリオレフィン化合物（Ａ１）：４５重量％の結晶化度、０．９２ｇ／ｃｍ３の密度および２ｇ／１０分のメルトインデックス（Ｉ２）を有する低密度ポリエチレン（ＬＤＰＥ）製品番号ＤＸＭ−４４６で、Ｔｈｅ  Ｄｏｗ  Ｃｈｅｍｉｃａｌ  Ｃｏｍｐａｎｙから入手する。
【００８７】
ＥＢＣポリオレフィン化合物（Ａ２）：１２重量％の結晶化度、０．８８グラム／ｃｍ３の密度およびＡＳＴＭ  Ｄ１６４６により決定した１２５℃での２５ムーニー粘度ＭＬ１＋４を有するエチレン−プロピレン−ジエンモノマー（ＥＰＤＭ）コポリマー製品番号ＮＯＲＤＥＬ  ４７２５で、Ｔｈｅ  Ｄｏｗ  Ｃｈｅｍｉｃａｌ  Ｃｏｍｐａｎｙから入手する。
【００８８】
ＥＢＣポリオレフィン化合物（Ａ３）：１６重量％の結晶化度、０．８６８ｇ／ｃｍ３の密度、および０．５ｇ／１０分のメルトインデックス（Ｉ２）を有するエチレン−オクテン（ＰＯＥ）コポリマー製品番号ＥＮＧＡＧＥ８１５０で、Ｔｈｅ  Ｄｏｗ  Ｃｈｅｍｉｃａｌ  Ｃｏｍｐａｎｙから入手する。
【００８９】
アルキレン官能性単環式オルガノシロキサン（Ｂ１）：テトラメチル−テトラビニル−シクロテトラシロキサン（ＶｉＤ４）を、Ｔｈｅ  Ｄｏｗ  Ｃｈｅｍｉｃａｌ  Ｃｏｍｐａｎｙから入手する。
【００９０】
化合物（Ａ１）〜（Ａ３）には、酸化防止剤と安定剤は含まれていない。
【００９１】
炭素系架橋助剤（Ｃ１）：トリメチロールプロパントリメチルアクリレート（ＴＭＰＴＭＡ）。
【００９２】
炭素系架橋助剤（Ｃ２）：トリアリルイソシアヌレート（ＴＡＩＣ）。
【００９３】
比較例１〜９（ＣＥ１〜ＣＥ９）：比較ＥＢＣ配合物ＣＥ１〜ＣＥ９：事例が表に後述され得るように、１５５℃の配合温度、毎分６０〜６５回転（ｒｐｍ）のローター速度を使用するバンバリー配合機でＬＤＰＥ（Ａ１）、ＥＰＤＭ（Ａ２）、またはＰＯＥ（Ａ３）と、炭素系架橋助剤なしで、または炭素系架橋助剤（Ｃ１）または（Ｃ２）とを溶融混合し、その後、空冷で架橋助剤マスターバッチの溶融物を押し出して、押し出された架橋助剤マスターバッチを生成し、押し出された架橋助剤マスターバッチをペレット化して、それぞれペレットとしてＣＥ１〜ＣＥ９の比較ＥＢＣ配合物を生成する。組成データについては、表１を参照されたい。
【００９４】
比較例ＡおよびＩ（ＣＥ（Ａ）〜ＣＥ（Ｉ））：比較硬化ポリオレフィン生成物は、比較配合物ＣＥ１〜ＣＥ９の異なるものを１２０℃で別々にホットプレスし、配合物を厚さ１ｍｍのシートとして成形し、その後、キログラムあたり１００キロジュール（ｋＪ／ｋｇ）の電子ビームの照射線量でシートを硬化させて、それぞれＣＥ（Ａ）〜ＣＥ（Ｉ）の比較硬化生成物を得ることにより調製した。特性データについては、表１を参照されたい。
【００９５】
本発明の実施例１〜５（ＩＥ１〜ＩＥ５）：本発明のＥＢＣ配合物１〜４。事例が表に後述され得るように、１５５℃の配合温度、６０〜６５回転（ｒｐｍ）毎分のローター速度を使用するバンバリー配合機でＬＤＰＥ（Ａ１）、ＥＰＤＭ（Ａ２）、またはＰＯＥ（Ａ３）と、ケイ素系架橋助剤（Ｂ１）を溶融混合し、その後、空冷でＥＢＣ配合物の溶融物を押し出し、押し出されたＥＢＣ配合物を得て、押出されたＥＢＣ配合物をペレット化して、それぞれペレットとしてＩＥ１〜ＩＥ５のＥＢＣ配合物を得る。組成データについては、表２を参照されたい。
【００９６】
本発明の実施例Ａ〜Ｅ：本発明の硬化ポリオレフィン生成物ＩＥ（Ａ）〜ＩＥ（Ｅ）は、ＩＥ１〜ＩＥ５のＥＢＣ配合物をキログラムあたり１００キロジュール（ｋＪ／ｋｇ）の電子ビームを照射してそれぞれ硬化し、それぞれ硬化ポリオレフィン生成物ＩＥ（Ａ）〜ＩＥ（Ｅ）を得ることによって調製した。特性データについては、表２を参照されたい。
【００９７】
【表１】
2020525569.tif 000002
【００９８】
【表２】
2020525569.tif 000003
【００９９】
表１および２のホットクリープデータは、本発明のＥＢＣ配合物が、２００℃で改善された（減少した）ホットクリープを有する本発明の硬化ポリオレフィン生成物を与える硬化において、比較ＥＢＣ配合物から調製された比較硬化ポリオレフィン生成物よりも、著しく良好であることを示す。本発明のＥＢＣ配合物はまた、比較のＥＢＣ配合物が有するＴＡＩＣ（Ｃ１）またはＴＭＰＴＭＡ（Ｃ２）のスウェットアウトよりもＶｉＤ４（Ｂ１）のより少量のスウェットアウトを有し、比較ＥＢＣ配合物の同じＬＤＰＥ、ＥＰＤＭ、またはＰＯＥにおける（Ｃ）炭素系架橋助剤の装填よりも、本発明のＥＢＣ配合物において、ＬＤＰＥ、ＥＰＤＭ、またはＰＯＥのようなＥＢＣポリオレフィン化合物への（Ｂ）のより高い装填を可能にする利点がある。本発明のＥＢＣ配合物における（Ｂ）のより高い装填は、その電子ビーム硬化の効率を改善（増加）し、より低い線量の吸収電子ビーム照射を使用して所定の硬化状態を達成するか、より大きな硬化状態（より多くの架橋量）を与える同じ線量の吸収電子ビーム照射を可能にする。
【国際調査報告】
2020525569.tif 000004
2020525569.tif 000005